(57)【要約】インクジェットインクの乾燥性、除去性、及び除去後吐出安定性に優れるインクセット、並びに、上記インクセットを用いた画像記録方法を提供する。インクセットは顔料、樹脂分散剤及び水を含有し、沸点２１０℃超の有機溶剤の含有量が１質量％未満であるインクジェットインクと、水、溶剤ＭＡ、及び溶剤ＭＢを含有するメンテナンス液と、を備え、溶剤ＭＡは、−ＯＨ等の親水性部分と、親水性部分以外の部分である疎水性部分と、からなり、ＭＡ値（＝７＋４．０２×ｌｏｇ（分子量Ｗ／分子量Ｏ））が５．８以下である有機溶剤であり、溶剤ＭＢは、グリセリン、エチレングリコール等であり、溶剤ＭＡの含有量が、メンテナンス液の全量に対し、０．５質量％〜１０質量％である。ＭＡ値中、分子量Ｗは親水性部分の分子量を表し、分子量Ｏは疎水性部分の分子量を表す。【特許請求の範囲】
【請求項１】
顔料、樹脂分散剤、及び水を含有し、沸点２１０℃超の有機溶剤の含有量が１質量％未満であるインクジェットインクと、
溶剤ＭＡ、溶剤ＭＢ、及び水を含有するメンテナンス液と、
を備え、
前記溶剤ＭＡは、−ＯＨ、−ＯＣＨ２ＣＨ２ＯＨ、−ＯＣＨ２ＣＨＣＨ３ＯＨ、−ＯＣＨ２ＣＨ２−、−ＯＣＨ２ＣＨＣＨ３−、−ＣＯＯＨ、−ＯＣ（＝Ｏ）−、−ＯＣ（＝Ｏ）Ｏ−、−ＮＨＣ（＝Ｏ）Ｏ−、−ＮＨＣ（＝Ｏ）ＮＨ−、−Ｏ−、−ＮＨ２、−ＮＨ−、−ＣＮ、及び−ＮＯ２からなる群から選択される少なくとも１種である親水性部分と、前記親水性部分以外の部分である疎水性部分と、からなり、下記式（ＭＡ）で表されるＭＡ値が５．８以下である有機溶剤であり、
前記溶剤ＭＢは、グリセリン、エチレングリコール、ジエチレングリコール、トリエチレングリコール、テトラエチレングリコール、プロピレングリコール、ジプロピレングリコール、トリプロピレングリコール、及びテトラプロピレングリコールからなる群から選択される少なくとも１種であり、
前記溶剤ＭＡの含有量が、前記メンテナンス液の全量に対し、０．５質量％〜１０質量％であるインクセット。
ＭＡ値  ＝  ７＋４．０２×ｌｏｇ（分子量Ｗ／分子量Ｏ）  …  式（ＭＡ）
式（ＭＡ）中、分子量Ｗは、前記親水性部分の分子量を表し、分子量Ｏは、前記疎水性部分の分子量を表す。
【請求項２】
前記メンテナンス液の全量に対する前記溶剤ＭＡの含有量をＹ質量％とし、
前記メンテナンス液の全量に対する前記溶剤ＭＢの含有量をＺ質量％とした場合に、前記Ｙ及び前記Ｚの合計が、２０以上８０以下である請求項１に記載のインクセット。
【請求項３】
前記メンテナンス液の全量に対する前記溶剤ＭＡの含有量をＹ質量％とし、
前記メンテナンス液の全量に対する前記溶剤ＭＢの含有量をＺ質量％とした場合に、前記Ｙ及び前記Ｚの合計に対する前記Ｙの比が、０．０５以上０．２０以下である請求項１又は請求項２に記載のインクセット。
【請求項４】
前記インクジェットインクが、更に、樹脂粒子を含有する請求項１〜請求項３のいずれか１項に記載のインクセット。
【請求項５】
前記インクジェットインクの全固形分量に対する、前記樹脂粒子と前記樹脂分散剤との合計含有量をＸ質量％とした場合に、前記Ｘが、４０以上８５以下である請求項４に記載のインクセット。
【請求項６】
前記インクジェットインクの全固形分量に対する、前記樹脂粒子と前記樹脂分散剤との合計含有量をＸ質量％とし、
前記メンテナンス液の全量に対する前記溶剤ＭＡの含有量をＹ質量％とし、
前記メンテナンス液の全量に対する前記溶剤ＭＢの含有量をＺ質量％とした場合に、
前記Ｙ及び前記Ｚの合計に対する前記Ｘの比が、０．７以上３．５未満である請求項４又は請求項５に記載のインクセット。
【請求項７】
前記疎水性部分が、炭化水素基である請求項１〜請求項６のいずれか１項に記載のインクセット。
【請求項８】
前記ＭＡ値が５．８以下である有機溶剤が、モノアルコール化合物及びジアルコール化合物からなる群から選択される少なくとも１種である請求項１〜請求項７のいずれか１項に記載のインクセット。
【請求項９】
前記ＭＡ値が５．８以下である有機溶剤が、オクタノール、２−エチルヘキサノール、ヘプタノール、ヘキサノール、ペンタノール、ブタノール、２−メチル−２−ブタノール、２−エチル−１，３−ヘキサンジオール、１，８−オクタンジオール、２，２，４−トリメチル−１，３−ペンタンジオール、４−メチルベンジルアルコール、１，７−ヘプタンジオール、３−エチル−３−オキセタンメタノール、ベンジルアルコール、１，６−ヘキサンジオール、３−メトキシブタノール、及び１，５−ペンタンジオールからなる群から選択される少なくとも１種を含む請求項１〜請求項８のいずれか１項に記載のインクセット。
【請求項１０】
前記溶剤ＭＡは、前記親水性部分と前記疎水性部分とからなり前記ＭＡ値が５．０以下である有機溶剤を含み、
前記ＭＡ値が５．０以下である有機溶剤の含有量が、前記メンテナンス液の全量に対し、０．５質量％〜１０質量％である請求項１〜請求項９のいずれか１項に記載のインクセット。
【請求項１１】
前記溶剤ＭＡは、前記親水性部分と前記疎水性部分とからなり前記ＭＡ値が４．８以下である有機溶剤を含み、
前記ＭＡ値が４．８以下である有機溶剤の含有量が、前記メンテナンス液の全量に対し、０．５質量％〜１０質量％である請求項１〜請求項１０のいずれか１項に記載のインクセット。
【請求項１２】
前記溶剤ＭＡは、前記親水性部分と前記疎水性部分とからなり前記ＭＡ値が５．８以下であり沸点が１００℃以上である有機溶剤を含み、
前記沸点が１００℃以上である有機溶剤の含有量が、前記メンテナンス液の全量に対し、０．５質量％〜１０質量％である請求項１〜請求項１１のいずれか１項に記載のインクセット。
【請求項１３】
請求項１〜請求項１２のいずれか１項に記載のインクセットが用いられ、
インクジェットヘッドから前記インクジェットインクを吐出することにより、基材上に前記インクジェットインクを付与して画像を記録する工程と、
前記インクジェットヘッドにおける前記インクジェットインクの吐出面に付着した、前記インクジェットインク及び前記インクジェットインクの乾燥物の少なくとも一方を、前記メンテナンス液を用いて除去する工程と、
を含む画像記録方法。
【発明の詳細な説明】
【技術分野】
【０００１】
本開示は、インクセット及び画像記録方法に関する。
【背景技術】
【０００２】
従来より、インクジェットヘッドのメンテナンス（例えば、洗浄、清掃等）に用いるメンテナンス液に関する検討がなされている。【０００３】
例えば、特許文献１には、色剤濃度が高く、また顔料インクを使用するインクジェットプリンタに適用する場合でも優れた洗浄性を発揮し、かつ部材を侵すことなく既存のインクジェットプリンタで使用可能であり、消泡性、防腐防黴効果も優れる新規のインクジェット記録用メンテナンス液として、少なくとも水と、水に不溶あるいは難溶である樹脂溶剤と、該樹脂溶剤を水中へ可溶化および／または乳化する界面活性剤と、保湿剤とを含んでなることを特徴とする、インクジェット記録用メンテナンス液が開示されている。
また、特許文献２には、ヘッドの吐出安定性に対する悪影響を抑制したインクジェット装置用洗浄液として、標準状態（２５℃、１気圧）における水への溶解量が１０ｗｔ％以下のポリオールを含むことを特徴とするインクジェット装置用洗浄液が開示されている。
また、特許文献３には、色剤濃度が高く、また顔料インクを使用するインクジェットプリンタに適用する場合でも優れた洗浄性を発揮し、かつ部材を侵すことなく既存のインクジェットプリンタで使用可能であり、消泡性、防腐防黴効果も優れる新規のインクジェット記録用メンテナンス液として、水と、可塑剤と、保湿剤とを含んでなることを特徴とする、インクジェット記録用メンテナンス液が開示されている。
また、特許文献４には、反応液によるノズル面の吐出不良を解消することが可能なインクジェットヘッドのメンテナンス方法として、インク組成物の成分を凝集または増粘させる凝集剤を含む反応液を吐出するインクジェットヘッドのノズル面に対して、メンテナンス液を付着させて上記ノズル面をクリーニングするメンテナンス工程、あるいは、メンテナンス液を供給したヘッド保湿キャップで上記ノズル面を覆い保湿するメンテナンス工程の少なくとも何れかを備え、上記メンテナンス液は、沸点が２８０℃以下の水溶性有機溶剤と、水と、を含む、インクジェットヘッドのメンテナンス方法が開示されている。
【先行技術文献】
【特許文献】
【０００４】
【特許文献１】特開２００７−１６９３１４号公報
【特許文献２】特開２０１４−９５０５７号公報
【特許文献３】特開２００８−２１４５２５号公報
【特許文献４】特開２０１７−１８９８８９号公報
【発明の概要】
【発明が解決しようとする課題】
【０００５】
ところで、インクジェット法による画像記録において、画像記録の高速化の観点から、高沸点の有機溶剤を実質的に含まない、乾燥性に優れたインクジェットインクが用いられる場合がある。乾燥性に優れたインクジェットインクは、基材上で速やかに乾燥し、インクジェットインクの乾燥物であるインク膜を形成する。これにより、画像記録の高速化に寄与する。【０００６】
しかし、乾燥性に優れたインクジェットインクは、基材上だけでなく、インクジェットヘッドのノズル面（即ち、インクジェットインクの吐出面。以下同じ。）においても速やかに乾燥して乾燥物（例えばインク膜）を生じる。このため、乾燥性に優れたインクジェットインクは、ノズル面からの除去が難しいインクでもある。
本発明者等の検討により、乾燥性に優れたインクジェットインクに対し、疎水的な性質を有する特定の有機溶剤を含有するメンテナンス液を用いることにより、ノズル面からのインクジェットインク及び／又はその乾燥物の除去性を向上させ得ることが判明した。【０００７】
しかし、本発明者等の更なる検討により、上記疎水的な性質を有する特定の有機溶剤を含有するメンテナンス液を用いた場合には、上記除去後のインクジェットヘッドから上記インクジェットインクを吐出する際の吐出安定性が損なわれる場合があることも判明した。
上記特許文献１〜４では、乾燥性に優れたインクジェットインクを用いた場合のこれらの問題については、一切考慮されていない。【０００８】
本開示の一態様の課題は、乾燥性に優れるインクジェットインクを用いるにもかかわらず、インクジェットヘッドのノズル面に付着した上記インクジェットインク及びその乾燥物の少なくとも一方を、上記メンテナンス液によって除去する際の除去性に優れ、しかも、上記除去後のインクジェットヘッドから上記インクジェットインクを吐出する際の吐出安定性にも優れる画像記録を行うことができるインクセット、並びに、上記インクセットを用いた画像記録方法を提供することである。
【課題を解決するための手段】
【０００９】
課題を解決するための具体的手段には、以下の態様が含まれる。
＜１＞  顔料、樹脂分散剤、及び水を含有し、沸点２１０℃超の有機溶剤の含有量が１質量％未満であるインクジェットインクと、
溶剤ＭＡ、溶剤ＭＢ、及び水を含有するメンテナンス液と、
を備え、
溶剤ＭＡは、−ＯＨ、−ＯＣＨ２ＣＨ２ＯＨ、−ＯＣＨ２ＣＨＣＨ３ＯＨ、−ＯＣＨ２ＣＨ２−、−ＯＣＨ２ＣＨＣＨ３−、−ＣＯＯＨ、−ＯＣ（＝Ｏ）−、−ＯＣ（＝Ｏ）Ｏ−、−ＮＨＣ（＝Ｏ）Ｏ−、−ＮＨＣ（＝Ｏ）ＮＨ−、−Ｏ−、−ＮＨ２、−ＮＨ−、−ＣＮ、及び−ＮＯ２からなる群から選択される少なくとも１種である親水性部分と、親水性部分以外の部分である疎水性部分と、からなり、下記式（ＭＡ）で表されるＭＡ値が５．８以下である有機溶剤であり、
溶剤ＭＢは、グリセリン、エチレングリコール、ジエチレングリコール、トリエチレングリコール、テトラエチレングリコール、プロピレングリコール、ジプロピレングリコール、トリプロピレングリコール、及びテトラプロピレングリコールからなる群から選択される少なくとも１種であり、
溶剤ＭＡの含有量が、メンテナンス液の全量に対し、０．５質量％〜１０質量％であるインクセット。
ＭＡ値  ＝  ７＋４．０２×ｌｏｇ（分子量Ｗ／分子量Ｏ）  …  式（ＭＡ）
式（ＭＡ）中、分子量Ｗは、上記親水性部分の分子量を表し、分子量Ｏは、上記疎水性部分の分子量を表す。【００１０】
＜２＞  メンテナンス液の全量に対する溶剤ＭＡの含有量をＹ質量％とし、
メンテナンス液の全量に対する溶剤ＭＢの含有量をＺ質量％とした場合に、Ｙ及びＺの合計が、２０以上８０以下である＜１＞に記載のインクセット。
＜３＞  メンテナンス液の全量に対する溶剤ＭＡの含有量をＹ質量％とし、
メンテナンス液の全量に対する溶剤ＭＢの含有量をＺ質量％とした場合に、Ｙ及びＺの合計に対するＹの比が、０．０５以上０．２０以下である＜１＞又は＜２＞に記載のインクセット。
＜４＞  インクジェットインクが、更に、樹脂粒子を含有する＜１＞〜＜３＞のいずれか１つに記載のインクセット。
＜５＞  インクジェットインクの全固形分量に対する、樹脂粒子と樹脂分散剤との合計含有量をＸ質量％とした場合に、Ｘが、４０以上８５以下である＜４＞に記載のインクセット。
＜６＞  インクジェットインクの全固形分量に対する、樹脂粒子と樹脂分散剤との合計含有量をＸ質量％とし、
メンテナンス液の全量に対する溶剤ＭＡの含有量をＹ質量％とし、
メンテナンス液の全量に対する溶剤ＭＢの含有量をＺ質量％とした場合に、
Ｙ及びＺの合計に対するＸの比が、０．７以上３．５未満である＜４＞又は＜５＞のいずれか１つに記載のインクセット。【００１１】
＜７＞  疎水性部分が、炭化水素基である＜１＞〜＜６＞のいずれか１つに記載のインクセット。
＜８＞  ＭＡ値が５．８以下である有機溶剤が、モノアルコール化合物及びジアルコール化合物からなる群から選択される少なくとも１種である＜１＞〜＜７＞のいずれか１つに記載のインクセット。
＜９＞  ＭＡ値が５．８以下である有機溶剤が、オクタノール、２−エチルヘキサノール、ヘプタノール、ヘキサノール、ペンタノール、ブタノール、２−メチル−２−ブタノール、２−エチル−１，３−ヘキサンジオール、１，８−オクタンジオール、２，２，４−トリメチル−１，３−ペンタンジオール、４−メチルベンジルアルコール、１，７−ヘプタンジオール、３−エチル−３−オキセタンメタノール、ベンジルアルコール、１，６−ヘキサンジオール、３−メトキシブタノール、及び１，５−ペンタンジオールからなる群から選択される少なくとも１種を含む＜１＞〜＜８＞のいずれか１つに記載のインクセット。
＜１０＞  溶剤ＭＡは、親水性部分と疎水性部分とからなりＭＡ値が５．０以下である有機溶剤を含み、
ＭＡ値が５．０以下である有機溶剤の含有量が、メンテナンス液の全量に対し、０．５質量％〜１０質量％である＜１＞〜＜９＞のいずれか１つに記載のインクセット。
＜１１＞  溶剤ＭＡは、親水性部分と疎水性部分とからなりＭＡ値が４．８以下である有機溶剤を含み、
ＭＡ値が４．８以下である有機溶剤の含有量が、メンテナンス液の全量に対し、０．５質量％〜１０質量％である＜１＞〜＜１０＞のいずれか１つに記載のインクセット。
＜１２＞  溶剤ＭＡは、親水性部分と疎水性部分とからなりＭＡ値が５．８以下であり沸点が１００℃以上である有機溶剤を含み、
沸点が１００℃以上である有機溶剤の含有量が、メンテナンス液の全量に対し、０．５質量％〜１０質量％である＜１＞〜＜１１＞のいずれか１つに記載のインクセット。【００１２】
＜１３＞  ＜１＞〜＜１２＞のいずれか１つに記載のインクセットが用いられ、
インクジェットヘッドからインクジェットインクを吐出することにより、基材上にインクジェットインクを付与して画像を記録する工程と、
インクジェットヘッドにおけるインクジェットインクの吐出面に付着した、インクジェットインク及びインクジェットインクの乾燥物の少なくとも一方を、メンテナンス液を用いて除去する工程と、
を含む画像記録方法。
【発明の効果】
【００１３】
本開示の一態様によれば、乾燥性に優れるインクジェットインクを用いるにもかかわらず、インクジェットヘッドのノズル面に付着した上記インクジェットインク及びその乾燥物の少なくとも一方を、上記メンテナンス液によって除去する際の除去性に優れ、しかも、上記除去後のインクジェットヘッドから上記インクジェットインクを吐出する際の吐出安定性にも優れる画像記録を行うことができるインクセット、並びに、上記インクセットを用いた画像記録方法が提供される。
【発明を実施するための形態】
【００１４】
本開示において、「〜」を用いて表される数値範囲は、「〜」の前後に記載される数値を下限値および上限値として含む範囲を意味する。
本開示において、組成物中の各成分の量は、組成物中に各成分に該当する物質が複数存在する場合、特に断らない限り、組成物中に存在する上記複数の物質の合計量を意味する。
本開示中に段階的に記載されている数値範囲において、ある数値範囲で記載された上限値又は下限値は、他の段階的な記載の数値範囲の上限値又は下限値に置き換えてもよく、また、実施例に示されている値に置き換えてもよい。
本開示において、「工程」との語は、独立した工程だけでなく、他の工程と明確に区別できない場合であっても工程の所期の目的が達成されれば、本用語に含まれる。
本開示において、好ましい態様の組み合わせは、より好ましい態様である。
本開示において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリルアミド」は、アクリルアミド及びメタクリルアミドの両方を包含する概念であり、「（メタ）アクリロイル基」はアクリロイル基及びメタクリロイル基の両方を包含する概念である。
【００１５】
〔インクセット〕
本開示のインクセットは、顔料、樹脂分散剤、及び水を含有し、沸点２１０℃超の有機溶剤の含有量が１質量％未満であるインクジェットインク（以下、単に「インク」ともいう）と、水、溶剤ＭＡ、及び溶剤ＭＢを含有するメンテナンス液と、を備える。
溶剤ＭＡは、−ＯＨ、−ＯＣＨ２ＣＨ２ＯＨ、−ＯＣＨ２ＣＨＣＨ３ＯＨ、−ＯＣＨ２ＣＨ２−、−ＯＣＨ２ＣＨＣＨ３−、−ＣＯＯＨ、−ＯＣ（＝Ｏ）−、−ＯＣ（＝Ｏ）Ｏ−、−ＮＨＣ（＝Ｏ）Ｏ−、−ＮＨＣ（＝Ｏ）ＮＨ−、−Ｏ−、−ＮＨ２、−ＮＨ−、−ＣＮ、及び−ＮＯ２からなる群から選択される少なくとも１種である親水性部分と、親水性部分以外の部分である疎水性部分と、からなり、下記式（ＭＡ）で表されるＭＡ値が５．８以下である有機溶剤である。
溶剤ＭＢは、グリセリン、エチレングリコール、ジエチレングリコール、トリエチレングリコール、テトラエチレングリコール、プロピレングリコール、ジプロピレングリコール、トリプロピレングリコール、及びテトラプロピレングリコールからなる群から選択される少なくとも１種である。
溶剤ＭＡの含有量は、メンテナンス液の全量に対し、０．５質量％〜１０質量％である。
【００１６】
ＭＡ値  ＝  ７＋４．０２×ｌｏｇ（分子量Ｗ／分子量Ｏ）  …  式（ＭＡ）
式（ＭＡ）中、分子量Ｗは、上記親水性部分の分子量を表し、分子量Ｏは、上記疎水性部分の分子量を表す。
【００１７】
本開示のインクセットによれば、乾燥性に優れるインクを用いるにもかかわらず、インクジェットヘッドのノズル面に付着した上記インクジェットインク及びその乾燥物の少なくとも一方を、上記メンテナンス液によって除去する際の除去性（以下、「インクの除去性」又は単に「除去性」ともいう）に優れ、しかも、上記除去後のインクジェットヘッドから上記インクジェットインクを吐出する際の吐出安定性（以下、「インクの除去後吐出安定性」又は単に「除去後吐出安定性」ともいう）に優れる画像記録を行うことができる。
本開示のインクセットによって上述した効果が奏される理由は、以下のように推測される。
【００１８】
インクの乾燥性には、インクにおいて、沸点２１０℃超の有機溶剤の含有量が１質量％未満であること（即ち、概略的に言えば、インクが、沸点２１０℃超の有機溶剤を実質的に含有しないこと）が寄与していると考えられる。このインクは、画像が記録される基材上で速やかに乾燥し、基材上に、インクの乾燥物であるインク膜を速やかに形成する。即ち、上記インクは、画像記録の高速化に寄与している。
しかし、上記インクは、インクジェットヘッドのノズル面においても速やかに乾燥し、ノズル面にも、乾燥物（例えばインク膜）を速やかに形成する。このため、上記インクは、ノズル面からの除去性に関しては不利なインクである。
【００１９】
本開示のインクセットは、上述した、ノズル面からの除去性に関して不利なインクを備えるにもかかわらず、メンテナンス液を用い、ノズル面からインク及び／又はその乾燥物（例えばインク膜）を除去する際の除去性に優れる。
かかる除去性の効果には、本開示におけるメンテナンス液に含有される、上記ＭＡ値５．８以下の溶剤ＭＡが寄与していると考えられる。ここで、溶剤ＭＡのＭＡ値が５．８以下であることは、概略的に言えば、溶剤ＭＡが疎水的な有機溶剤であることを示している。上記メンテナンス液を用い、ノズル面からインク及び／又はその乾燥物を除去する際には、メンテナンス液に含有される疎水的な溶剤ＭＡと、インク及び／又はその乾燥物中の樹脂分散剤と、が相互作用することにより、ノズル面からインク及び／又はその乾燥物の除去性が向上すると考えられる。上述した溶剤ＭＡの効果は、溶剤ＭＡの含有量がメンテナンス液の全量に対して０．５質量％以上であることによって発現されると考えられる。
【００２０】
更に、本発明者等の検討により、メンテナンス液を用い、ノズル面からインク及び／又はその乾燥物（例えばインク膜）を除去する場合、ノズル面からインク及び／又はその乾燥物の除去性には優れるものの、除去後、インクジェットヘッドからインクを吐出する際の吐出安定性が損なわれる（例えば、吐出不良が発生する）場合があることが判明した。
この理由は、以下のように考えられる。
メンテナンス液に接触していない状態のインク中では、顔料と樹脂分散剤との相互作用により、顔料の分散安定性及びインクの吐出安定性が確保されていると考えられる。しかし、疎水的な溶剤ＭＡを含有するメンテナンス液を用いてノズル面のインク及び／又はその乾燥物（例えばインク膜）を除去する場面では、ノズル面に付与されたメンテナンス液中において、メンテナンス液中の成分である溶剤ＭＡと、インク及び／又はその乾燥物中の樹脂分散剤と、が相互作用することにより、顔料と樹脂分散剤との相互作用が弱められ、その結果、顔料同士が凝集した粗大な粒子が形成されやすいと考えられる。形成された粗大な粒子がノズル面に残存することにより、インクの吐出安定性の低下（例えば吐出不良）が引き起こされると考えられる。
【００２１】
本開示のインクセットでは、メンテナンス液が上述した溶剤ＭＡを含有するにもかかわらず、除去後、インクジェットヘッドからインクを吐出する際の吐出安定性にも優れる（即ち、吐出不良等を抑制できる）。
かかる吐出安定性の効果には、
溶剤ＭＡの含有量がメンテナンス液の全量に対して１０質量％以下に制限されていることと、
メンテナンス液が、グリセリン、エチレングリコール、ジエチレングリコール、トリエチレングリコール、テトラエチレングリコール、プロピレングリコール、ジプロピレングリコール、トリプロピレングリコール、及びテトラプロピレングリコールからなる群から選択される少なくとも１種である溶剤ＭＢを含有することと、
が寄与していると考えられる。
溶剤ＭＢは、概略的に言えば、親水的な有機溶剤である。
メンテナンス液がこの溶剤ＭＢを含有すること、及び、溶剤ＭＡの含有量がメンテナンス液の全量に対して１０質量％以下に制限されていることにより、ノズル面に付与されたメンテナンス液中における顔料同士の凝集（即ち、粗大な粒子の形成）が抑制され、インクの吐出安定性の低下（例えば吐出不良）が抑制されると考えられる。
【００２２】
即ち、本開示のインクセットでは、メンテナンス液が、疎水的な溶剤ＭＡと、親水的な溶剤ＭＢと、を含有することにより、疎水的な溶剤ＭＡによるインク及び／又はその乾燥物の除去性の効果が得られ、かつ、溶剤ＭＡの含有量が１０質量％以下に制限されていることと、溶剤ＭＢの作用と、により、インクの吐出安定性の低下（例えば吐出不良）も抑制されると考えられる。
【００２３】
本開示のインクセットは、上記インクを、１種のみ備えていてもよいし、２種以上備えていてもよい。
また、本開示のインクセットは、上記メンテナンス液を、１種のみ備えていてもよいし、２種以上備えていてもよい。
本開示のインクセットの好ましい態様の一つとして、２種以上のインクと、１種以上のメンテナンス液と、を備える態様が挙げられる。
かかる態様によれば、多色の画像を記録することができる。
以下、２種以上のインクとしては、
シアンインク、マゼンタインク、及びイエローインクからなる３種のインク；
シアンインク、マゼンタインク、イエローインク、及びブラックインクからなる４種のインク；
上記３種の着色インクと、ホワイトインク、グリーンインク、オレンジインク、バイオレットインク、ライトシアンインク、ライトマゼンタインク及びライトイエローインクから選択される少なくとも１つと、からなる４種以上のインク；
上記４種の着色インクと、ホワイトインク、グリーンインク、オレンジインク、バイオレットインク、ライトシアンインク、ライトマゼンタインク及びライトイエローインクから選択される少なくとも１つと、からなる５種以上のインク；
等が挙げられる。
但し、２種以上のインクは、これらの具体例には限定されない。
【００２４】
また、本開示のインクセットは、更に、後述する前処理液を少なくとも１種備えていてもよい。
【００２５】
＜インク＞
本開示のインクセットは、インク（即ち、インクジェットインク）を少なくとも１種備える。
本開示のインクセットにおけるインクは、顔料、樹脂分散剤、及び水を含有し、沸点２１０℃超の有機溶剤の含有量が１質量％未満である。
【００２６】
（沸点２１０℃超の有機溶剤）
本開示におけるインクにおいて、沸点２１０℃超の有機溶剤の含有量は１質量％未満である。これにより、インクの乾燥性が高められる。
ここで、インクにおいて、沸点２１０℃超の有機溶剤の含有量が１質量％未満であるとは、インクが、沸点２１０℃超の有機溶剤を含有しないか、又は、含有する場合でも、沸点２１０℃超の有機溶剤の含有量が、インクの全量に対し、１質量％未満であることを意味する。
インクにおいて、沸点２１０℃超の有機溶剤の含有量は１質量％未満であることは、概略的に言えば、インクが、沸点２１０℃超の有機溶剤を実質的に含有しないことを示している。
【００２７】
本開示において、沸点は、１気圧（１０１３２５Ｐａ）下での沸点を意味する。
【００２８】
沸点２１０℃超の有機溶剤としては、例えば、グリセリン（沸点２９０℃）、１，２−ヘキサンジオール（沸点２２３℃）、１，３−プロパンジオール（沸点２１３℃）、ジエチレングリコール（沸点２４５℃）、ジエチレングリコールモノブチルエーテル（沸点２３０℃）、トリエチレングリコール（沸点２８５℃）、ジプロピレングリコール（沸点２３２℃）、トリプロピレングリコール（沸点２６７℃）、トリメチロールプロパン（沸点２９５℃）、２−ピロリドン（沸点２４５℃）、トリプロピレングリコールモノメチルエーテル（沸点２４３℃）、トリエチレングリコールモノメチルエーテル（沸点２４８℃）、等が挙げられる。
【００２９】
（水）
インクは、水を含有する。
水の含有量は、インクの全量に対し、好ましくは４０質量％以上であり、より好ましくは５０質量％以上であり、更に好ましくは６０質量％以上である。
水の含有量の上限は、他の成分の量にもよるが、インクの全量に対し、好ましくは９０質量％以下であり、より好ましくは８０質量％以下である。
【００３０】
（沸点２１０℃以下の水溶性有機溶剤）
インクは、沸点２１０℃以下の水溶性有機溶剤の少なくとも１種を含有することが好ましい。
これにより、インクの吐出性がより向上し得る。
【００３１】
本開示において、「水溶性」とは、２５℃の水１００ｇに対して１ｇ以上（好ましくは５ｇ以上、より好ましくは１０ｇ以上）溶解する性質を意味する。
【００３２】
沸点２１０℃以下の水溶性有機溶剤としては、例えば、プロピレングリコール（沸点１８８℃）、プロピレングリコールモノメチルエーテル（沸点１２１℃）、エチレングリコール（沸点１９７℃）、エチレングリコールモノメチルエーテル（沸点１２４℃）、プロピレングリコールモノエチルエーテル（沸点１３３℃）、エチレングリコールモノエチルエーテル（沸点１３５℃）、プロピレングリコールモノプロピルエーテル（沸点１４９℃）、エチレングリコールモノプロピルエーテル（沸点１５１℃）、プロピレングリコールモノブチルエーテル（沸点１７０℃）、エチレングリコールモノブチルエーテル（沸点１７１℃）、２−エチル−１−ヘキサノール（沸点１８７℃）、ジプロピレングリコールモノメチルエーテル（沸点１８８℃）、ジエチレングリコールジメチルエーテル（沸点１６２℃）、ジエチレングリコールジエチルエーテル（沸点１８８℃）、ジプロピレングリコールジメチルエーテル（沸点１７５℃）、等が挙げられる。
【００３３】
インクが沸点２１０℃以下の水溶性有機溶剤を含有する場合、沸点２１０℃以下の水溶性有機溶剤の含有量は、インクの全量に対し、好ましくは１質量％〜３０質量％であり、より好ましくは５質量％〜３０質量％であり、更に好ましくは１０質量％〜３０質量％であり、更に好ましくは１５質量％〜２５質量％である。
【００３４】
（顔料）
インクは、顔料を少なくとも１種含有する。
顔料としては、その種類に特に制限はなく、従来公知の有機及び無機顔料を用いることができる。例えば、アゾレーキ、アゾ顔料、フタロシアニン顔料、ペリレン及びペリノン顔料、アントラキノン顔料、キナクリドン顔料、ジオキサジン顔料、ジケトピロロピロール顔料、チオインジゴ顔料、イソインドリノン顔料、キノフタロン顔料等の多環式顔料；塩基性染料型レーキ、酸性染料型レーキ等の染料レーキ；ニトロ顔料、ニトロソ顔料、アニリンブラック、昼光蛍光顔料等の有機顔料；酸化チタン、酸化鉄系、カーボンブラック系等の無機顔料；等が挙げられる。また、カラーインデックスに記載されていない顔料であっても水相に分散可能であれば、いずれも使用できる。更に、上記顔料を界面活性剤や高分子分散剤等で表面処理したものや、グラフトカーボン等も勿論使用可能である。上記顔料のうち、特に、アゾ顔料、フタロシアニン顔料、アントラキノン顔料、キナクリドン顔料、カーボンブラック系顔料を用いることが好ましい。具体的には特開２００７−１０００７１号公報記載の顔料等が挙げられる。
【００３５】
（樹脂分散剤）
インクは、樹脂分散剤を少なくとも１種含有する。
樹脂分散剤としては、水不溶性樹脂が好ましい。
ここで、「水不溶性」とは、２５℃の水に樹脂を混合したときに、水に溶解する樹脂の量が、混合した樹脂の全量に対する質量比で１０質量％以下であることをいう。
【００３６】
樹脂分散剤としては、例えば、国際公開第２０１３／１８００７４号の段落００７８〜段落０１０８に記載された水不溶性ポリマーを用いることができる。
【００３７】
樹脂分酸剤として、好ましくはアクリル樹脂である。
本開示において、アクリル樹脂とは、アクリル酸、アクリル酸の誘導体（例えば、アクリル酸エステル等）、メタクリル酸、及びメタクリル酸の誘導体（例えば、メタクリル酸エステル等）からなる群から選択される少なくとも１種を含む原料モノマーの重合体（単独重合体又は共重合体）を意味する。
【００３８】
樹脂分散剤として、
より好ましくは、ベンジル（メタ）アクリレートに由来する構造単位及びフェノキシエチル（メタ）アクリレートに由来する構造単位からなる群から選択される少なくとも１種と、（メタ）アクリル酸に由来する構造単位と、を含むアクリル樹脂であり、
更に好ましくは、ベンジル（メタ）アクリレートに由来する構造単位及びフェノキシエチル（メタ）アクリレートに由来する構造単位からなる群から選択される少なくとも１種と、（メタ）アクリル酸に由来する構造単位と、炭素数１〜４のアルキル基を含むアルキル（メタ）アクリレートに由来する構造単位と、を含むアクリル樹脂である。
【００３９】
ここで、ベンジル（メタ）アクリレートに由来する構造単位とは、ベンジル（メタ）アクリレートの重合によって形成される構造単位を意味する（他の構造単位についても同様である）。
以下では、ベンジル（メタ）アクリレートに由来する構造単位を、ベンジル（メタ）アクリレート単位と称することがある（他の構造単位についても同様に称することがある）。
【００４０】
樹脂分散剤におけるベンジル（メタ）アクリレート単位及びフェノキシエチル（メタ）アクリレート単位の総含有量は、樹脂分散剤の全量に対して、好ましくは２０質量％〜８０質量％であり、より好ましくは３０質量％〜７５質量％であり、更に好ましくは５０質量％〜７５質量％である。
樹脂分散剤における、ベンジル（メタ）アクリレート単位、フェノキシエチル（メタ）アクリレート単位、及び炭素数１〜４のアルキル基を含むアルキル（メタ）アクリレート単位の総含有量は、樹脂分散剤の全量に対して、好ましくは８０質量％〜９８質量％であり、より好ましくは８５質量％〜９７質量％であり、更に好ましくは９０質量％〜９７質量％である。
樹脂分散剤における、（メタ）アクリル酸単位の含有量は、樹脂分散剤の全量に対して、好ましくは２質量％〜２０質量％であり、より好ましくは３質量％〜１５質量％であり、更に好ましくは３質量％〜１０質量％である。
【００４１】
以下、樹脂分散剤の具体例を列挙する。但し、下記に限定されるものではない。
・フェノキシエチルアクリレート／メチルメタクリレート／アクリル酸共重合体（５０／４５／５［質量比］）
・フェノキシエチルアクリレート／ベンジルメタクリレート／イソブチルメタクリレート／メタクリル酸共重合体（３０／３５／２９／６［質量比］）
・フェノキシエチルメタクリレート／イソブチルメタクリレート／メタクリル酸共重合体（５０／４４／６［質量比］）
・フェノキシエチルアクリレート／メチルメタクリレート／エチルアクリレート／アクリル酸共重合体（３０／５５／１０／５［質量比］）
・ベンジルメタクリレート／メチルメタクリレート／メタクリル酸共重合体（６０／３０／１０［質量比］）
【００４２】
樹脂分散剤の酸価としては、顔料分散性、保存安定性の観点から、３０ｍｇＫＯＨ／ｇ〜１００ｍｇＫＯＨ／ｇが好ましく、３０ｍｇＫＯＨ／ｇ〜８５ｍｇＫＯＨ／ｇがより好ましく、５０ｍｇＫＯＨ／ｇ〜８５ｍｇＫＯＨ／ｇが更に好ましい。
【００４３】
本開示において、酸価とは、樹脂１ｇを完全に中和するのに要するＫＯＨの質量（ｍｇ）で定義され、ＪＩＳ規格（ＪＩＳ  Ｋ  ００７０、１９９２）記載の方法により測定されるものである。
【００４４】
樹脂分散剤の重量平均分子量（Ｍｗ）は、３万以上が好ましく、３万〜１５万がより好ましく、更に好ましくは３万〜１０万であり、更に好ましくは３万〜８万である。
【００４５】
本開示において、重量平均分子量（Ｍｗ）は、特別な記載がない限り、ゲルパーミエーションクロマトグラフィー（ＧＰＣ）によって測定された値を意味する。
ゲルパーミエーションクロマトグラフィー（ＧＰＣ）による測定は、測定装置として、ＨＬＣ（登録商標）−８０２０ＧＰＣ（東ソー（株））を用い、カラムとして、ＴＳＫｇｅｌ（登録商標）Ｓｕｐｅｒ  Ｍｕｌｔｉｐｏｒｅ  ＨＺ−Ｈ（４．６ｍｍＩＤ×１５ｃｍ、東ソー（株））を３本用い、溶離液として、ＴＨＦ（テトラヒドロフラン）を用いる。また、測定条件としては、試料濃度を０．４５質量％、流速を０．３５ｍｌ／ｍｉｎ、サンプル注入量を１０μｌ、及び測定温度を４０℃とし、ＲＩ検出器を用いて行う。
検量線は、東ソー（株）の「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、及び「ｎ−プロピルベンゼン」の８サンプルから作製する。
【００４６】
本開示のインクにおける顔料の含有量は、インクの全量に対し、好ましくは１質量％〜２０質量％であり、より好ましくは１質量％〜１５質量％であり、更に好ましくは１質量％〜１０質量％である。
【００４７】
本開示のインクにおける樹脂分散剤の含有量は、インクの全量に対し、好ましくは１質量％〜２５質量％であり、より好ましくは１質量％〜２０質量％であり、更に好ましくは１質量％〜１５質量％であり、更に好ましくは２質量％〜１０質量％である。
【００４８】
本開示のインクにおける樹脂分散剤（Ｐ）に対する顔料（Ｄ）の比（即ち、Ｄ／Ｐ比）は、好ましくは０．０６〜３であり、より好ましくは０．１２５〜２であり、更に好ましくは０．２５〜１であり、更に好ましくは０．２５〜０．６である。
Ｄ／Ｐ比が０．０６以上である場合には、インクの分散安定性及び画像の耐擦性がより向上する。
Ｄ／Ｐ比が３以下である場合には、インクの分散安定性がより向上する。
【００４９】
（樹脂粒子）
インクは、樹脂粒子を少なくとも１種含有することが好ましい。
即ち、インクは、樹脂分散剤とは別に、樹脂からなる粒子である樹脂粒子を含有することが好ましい。
これにより、記録される画像の強度が高められ、画像の耐擦性が向上する。
また、後述する前処理液を用いて画像を記録する場合には、基材上で、インク中の樹脂粒子と前処理液中の凝集剤とが接触した際に、インク中の樹脂粒子が凝集又は分散不安定化することによりインクが増粘する。これにより、画像の画質が向上し、また、画像記録の高速化が図られる。
【００５０】
一方、インクが樹脂粒子を含有する場合、基材上に記録される画像の強度が高められるだけでなく、ノズル面に形成されるインク膜の強度も高められる。従って、インクが樹脂粒子を含有することは、ノズル面からの除去性に関して言えば不利な傾向となる。
しかし、本開示のインクセットを用いる場合には、溶剤ＭＡを含有するメンテナンス液を用いてインクの除去を行うことにより、インクが樹脂粒子を含有する場合においても、ノズル面からのインクの除去性が確保される。
【００５１】
樹脂粒子を構成する樹脂としても、水不溶性樹脂が好ましい。
【００５２】
樹脂粒子として、好ましくは、アクリル樹脂からなる粒子（以下、アクリル樹脂粒子ともいう）及びポリウレタン樹脂からなる粒子（以下、ポリウレタン樹脂粒子ともいう）の少なくとも一方を含む。
【００５３】
本開示におけるアクリル樹脂の意味は、前述したとおりである。
本開示において、ポリウレタン樹脂とは、主鎖にウレタン結合を含む高分子化合物を意味する。
【００５４】
インクに含有される樹脂粒子は、画像の密着性及び耐擦性をより向上させる観点から、アクリル樹脂粒子を含むことが好ましい。
インクに含有される樹脂粒子がアクリル樹脂粒子を含む場合、インクに含有される樹脂粒子に占めるアクリル樹脂粒子の比率は、好ましくは６０質量％以上であり、より好ましくは８０質量％以上であり、更に好ましくは９０質量％以上である。
インクに含有される樹脂粒子に占めるアクリル樹脂粒子の比率が６０質量％以上である場合には、画像の密着性が更に向上する。
【００５５】
樹脂粒子としては、自己分散性樹脂粒子である樹脂粒子も好ましい。
自己分散性樹脂粒子としては、例えば、特開２０１６−１８８３４５号公報の段落００６２〜００７６、国際公開第２０１３／１８００７４号の段落０１０９〜０１４０等に記載の自己分散性ポリマー粒子が挙げられる。
【００５６】
樹脂粒子における樹脂として、
より好ましくは、ベンジル（メタ）アクリレート単位、フェノキシエチル（メタ）アクリレート単位、及び環状脂肪族基含有（メタ）アクリレート単位からなる群から選択される少なくとも１種と、（メタ）アクリル酸単位と、を含むアクリル樹脂であり、
更に好ましくは、ベンジル（メタ）アクリレート単位、フェノキシエチル（メタ）アクリレート単位、及び環状脂肪族基含有（メタ）アクリレート単位からなる群から選択される少なくとも１種と、（メタ）アクリル酸単位と、炭素数１〜４のアルキル基を含むアルキル（メタ）アクリレート単位と、を含むアクリル樹脂である。
【００５７】
環状脂肪族基含有（メタ）アクリレートとしては、炭素数３〜１０のシクロアルキル基を有するアルキル（メタ）アクリレート（例えば、シクロヘキシル（メタ）アクリレート）、イソボルニル（メタ）アクリレート、アダマンチル（メタ）アクリレート、及びジシクロペンタニル（メタ）アクリレートから選ばれる少なくとも１種が好ましく、
イソボルニル（メタ）アクリレート、アダマンチル（メタ）アクリレート、及びジシクロペンタニル（メタ）アクリレートから選ばれる少なくとも１種がより好ましい。
【００５８】
樹脂粒子における樹脂において、
ベンジル（メタ）アクリレート単位、フェノキシエチル（メタ）アクリレート単位、及び環状脂肪族基含有（メタ）アクリレート単位の総含有量は、樹脂分散剤の全量に対して、好ましくは２０質量％〜８０質量％であり、好ましくは３０質量％〜７５質量％である。
樹脂粒子における樹脂において、ベンジル（メタ）アクリレート単位、フェノキシエチル（メタ）アクリレート単位、環状脂肪族基含有（メタ）アクリレート単位、及び炭素数１〜４のアルキル基を含むアルキル（メタ）アクリレート単位の総含有量は、樹脂分散剤の全量に対して、好ましくは８０質量％〜９８質量％であり、好ましくは８５質量％〜９７質量％であり、更に好ましくは９０質量％〜９５質量％である。
樹脂粒子における樹脂において、（メタ）アクリル酸単位の含有量は、樹脂分散剤の全量に対して、好ましくは２質量％〜２０質量％であり、好ましくは３質量％〜１５質量％であり、更に好ましくは５質量％〜１０質量％である。
【００５９】
樹脂粒子における樹脂の具体例としては、フェノキシエチルアクリレート／メチルメタクリレート／アクリル酸共重合体（５０／４５／５）、フェノキシエチルアクリレート／ベンジルメタクリレート／イソブチルメタクリレート／メタクリル酸共重合体（３０／３５／２９／６）、フェノキシエチルメタクリレート／イソブチルメタクリレート／メタクリル酸共重合体（５０／４４／６）、フェノキシエチルアクリレート／メチルメタクリレート／エチルアクリレート／アクリル酸共重合体（３０／５５／１０／５）、ベンジルメタクリレート／イソブチルメタクリレート／メタクリル酸共重合体（３５／５９／６）、スチレン／フェノキシエチルアクリレート／メチルメタクリレート／アクリル酸共重合体（１０／５０／３５／５）、ベンジルアクリレート／メチルメタクリレート／アクリル酸共重合体（５５／４０／５）、フェノキシエチルメタクリレート／ベンジルアクリレート／メタクリル酸共重合体（４５／４７／８）、スチレン／フェノキシエチルアクリレート／ブチルメタクリレート／アクリル酸共重合体（５／４８／４０／７）、ベンジルメタクリレート／イソブチルメタクリレート／シクロヘキシルメタクリレート／メタクリル酸共重合体（３５／３０／３０／５）、フェノキシエチルアクリレート／メチルメタクリレート／ブチルアクリレート／メタクリル酸共重合体（１２／５０／３０／８）、ベンジルアクリレート／イソブチルメタクリレート／アクリル酸共重合体（９３／２／５）、メチルメタクリレート／メトキシエチルアクリレート／ベンジルメタクリレート／アクリル酸共重合体（４４／１５／３５／６）、スチレン／ブチルアクリレート／アクリル酸共重合体（６２／３５／３）、メチルメタクリレート／フェノキシエチルアクリレート／アクリル酸共重合体（４５／５１／４）、メチルメタクリレート／イソボルニルメタクリレート／メタクリル酸共重合体（２０／７２／８）、メチルメタクリレート／イソボルニルメタクリレート／メタクリル酸共重合体（４０／５２／８）、メチルメタクリレート／イソボルニルメタクリレート／メタクリル酸共重合体（４８／４２／１０）、メチルメタクリレート／イソボルニルメタクリレート／ジシクロペンタニルメタクリレート／メタクリル酸共重合体（２０／６２／１０／８）、メチルメタクリレート／ジシクロペンタニルメタクリレート／メタクリル酸共重合体（２０／７２／８）等が挙げられる。
なお、括弧内は、共重合成分の質量比を表す。
【００６０】
樹脂粒子における樹脂の酸価としては、自己分散性、画像記録時の凝集性等の観点から、好ましくは２５ｍｇＫＯＨ／ｇ〜１００ｍｇＫＯＨ／ｇであり、より好ましくは３０ｍｇＫＯＨ／ｇ〜９０ｍｇＫＯＨ／ｇであり、更に好ましくは３５ｍｇＫＯＨ／ｇ〜８０ｍｇＫＯＨ／ｇである。
【００６１】
樹脂粒子における樹脂の分子量としては、重量平均分子量で１０００〜３０万であることが好ましく、２０００〜２０万であることがより好ましく、５０００〜１０万であることが更に好ましい。
重量平均分子量は、ゲルパーミエーションクロマトグラフィ（ＧＰＣ）で測定される。ＧＰＣの詳細については、既述した通りである。
【００６２】
樹脂粒子の体積平均粒径は、１ｎｍ〜２００ｎｍであることが好ましく、３ｎｍ〜２００ｎｍであることがより好ましく、５ｎｍ〜５０ｎｍであることが更に好ましい。
【００６３】
本開示において、体積平均粒径は、レーザー回折・散乱式粒度分布計により測定された値を意味する。
測定装置としては、例えば、粒度分布測定装置「マイクロトラックＭＴ−３３００ＩＩ」（日機装（株）製）が挙げられる。
【００６４】
樹脂粒子のガラス転移温度（Ｔｇ）には特に制限はない。
画像の耐擦性及び画像記録のレイテンシーをより向上させる観点から、樹脂粒子のガラス転移温度（Ｔｇ）は、好ましくは２０℃以上であり、より好ましくは５０℃以上であり、更に好ましくは８０℃以上である。
樹脂粒子の製造適性の観点から、樹脂粒子のガラス転移温度（Ｔｇ）は、好ましくは１５０℃以下であり、より好ましくは１３０℃以下である。
【００６５】
ここで、画像記録のレイテンシーが向上するとは、画像記録を休止した後に再開した場合に、正常な画像記録の状態に戻るまでの打滴数を低減できることを意味する。
【００６６】
本開示において、樹脂粒子のガラス転移温度は、示差走査熱量測定（ＤＳＣ）を用いて測定された値を意味する。
ガラス転移温度の具体的な測定は、ＪＩＳ  Ｋ  ７１２１（１９８７年）又はＪＩＳ  Ｋ  ６２４０（２０１１年）に記載の方法に順じて行う。
本開示におけるガラス転移温度は、補外ガラス転移開始温度（以下、Ｔｉｇと称することがある）である。
ガラス転移温度の測定方法をより具体的に説明する。
ガラス転移温度を求める場合、予想される樹脂粒子のガラス転移温度より約５０℃低い温度にて装置が安定するまで保持した後、加熱速度：２０℃／分で、ガラス転移が終了した温度よりも約３０℃高い温度まで加熱し、示差熱分析（ＤＴＡ）曲線又はＤＳＣ曲線を作成する。
補外ガラス転移開始温度（Ｔｉｇ）、すなわち、本開示におけるガラス転移温度は、ＤＴＡ曲線又はＤＳＣ曲線における低温側のベースラインを高温側に延長した直線と、ガラス転移の階段状変化部分の曲線の勾配が最大になる点で引いた接線との交点の温度として求める。
【００６７】
また、本開示において、インクが樹脂粒子を２種以上含有する場合には、インクに含有される樹脂粒子のガラス転移温度（Ｔｇｐ）は、インクに含有される個々の樹脂粒子のガラス転移温度の加重平均値を意味する。
【００６８】
ここで、インクに含有される個々の樹脂粒子のガラス転移温度の加重平均値は、下記数式１により求めることができる。
詳細には、下記数式１において、Ｓｉに、インクに含有されるｉ種目（ｉは１以上の整数を表す）の樹脂粒子のガラス転移温度を代入し、Ｗｉに、インクに含有される樹脂粒子全体に占めるｉ種目の樹脂粒子の質量分率を代入することにより、下記数式１におけるＸとして、インクに含有される個々の樹脂粒子のガラス転移温度の加重平均値を算出することができる。
【００６９】
【数１】
2020179301.tif 000002
【００７０】
インクが樹脂粒子を含有する場合、インクの全量に対する樹脂粒子の含有量は、１質量％〜２５質量％であることが好ましく、２質量％〜２０質量％であることがより好ましく、３質量％〜１５質量％であることが更に好ましく、３質量％〜１０質量％であることが更に好ましい。
【００７１】
インクが樹脂粒子を含有する場合において、インクの全固形分量に対する、樹脂粒子と樹脂分散剤との合計含有量をＸ質量％とした場合、Ｘは、好ましくは４０以上８５以下であり、より好ましくは５０以上８０未満であり、更に好ましくは５０以上７０以下である。
Ｘが４０以上である場合、画像の耐擦性がより向上する。
Ｘが８５以下である場合、インクの除去性がより向上する。
【００７２】
（その他の成分）
インクは、上記成分以外のその他の成分を含有していてもよい。
その他の成分としては、例えば、界面活性剤、コロイダルシリカ、尿素、尿素誘導体、ワックス、褪色防止剤、乳化安定剤、浸透促進剤、紫外線吸収剤、防腐剤、防黴剤、ｐＨ調整剤、表面張力調整剤、消泡剤、粘度調整剤、分散安定剤、キレート剤等の公知の添加剤が挙げられる。
【００７３】
（インクの好ましい物性）
本開示のインクの粘度は、１．２ｍＰａ・ｓ以上１５．０ｍＰａ・ｓ以下であることが好ましく、２ｍＰａ・ｓ以上１３ｍＰａ・ｓ未満であることがより好ましく、２．５ｍＰａ・ｓ以上１０ｍＰａ・ｓ未満であることが好ましい。
粘度は、粘度計を用い、２５℃で測定される値である。
粘度計としては、例えば、ＶＩＳＣＯＭＥＴＥＲ  ＴＶ−２２型粘度計（東機産業（株）製）を用いることができる。
【００７４】
本開示のインクの表面張力は、２５ｍＮ／ｍ以上４０ｍＮ／ｍ以下が好ましく、２７ｍＮ／ｍ以上３７ｍＮ／ｍ以下がより好ましい。
表面張力は、２５℃の温度下で測定される値である。
表面張力の測定は、例えば、Ａｕｔｏｍａｔｉｃ  Ｓｕｒｆａｃｅ  Ｔｅｎｔｉｏｍｅｔｅｒ  ＣＢＶＰ−Ｚ（共和界面科学（株）製）を用いて行うことができる。
【００７５】
本開示のインクの２５℃におけるｐＨは、分散安定性の観点から、ｐＨ６〜１１が好ましく、ｐＨ７〜１０がより好ましく、ｐＨ７〜９が更に好ましい。
インクの２５℃におけるｐＨは、市販のｐＨメーターを用いて測定する。
【００７６】
＜メンテナンス液＞
本開示のインクセットは、後述の溶剤ＭＡ、後述の溶剤ＭＢ、及び水を含有し、溶剤ＭＡの含有量が、メンテナンス液の全量に対して０．５質量％〜１０質量％であるメンテナンス液を少なくとも１種備える。
上記メンテナンス液を用い、ノズル面に付着したインク及び／又はその乾燥物の除去を行うことにより、除去性向上及び除去後吐出安定性向上の効果が得られる。
前述のとおり、除去性向上の効果には、疎水的な有機溶剤である溶剤ＭＡが寄与していると考えられ、除去後吐出安定性向上の効果には、親水的な有機溶剤である溶剤ＭＢが寄与していると考えられる。
【００７７】
（溶剤ＭＡ）
メンテナンス液は、下記の溶剤ＭＡを含有する。
溶剤ＭＡは、−ＯＨ、−ＯＣＨ２ＣＨ２ＯＨ、−ＯＣＨ２ＣＨＣＨ３ＯＨ、−ＯＣＨ２ＣＨ２−、−ＯＣＨ２ＣＨＣＨ３−、−ＣＯＯＨ、−ＯＣ（＝Ｏ）−、−ＯＣ（＝Ｏ）Ｏ−、−ＮＨＣ（＝Ｏ）Ｏ−、−ＮＨＣ（＝Ｏ）ＮＨ−、−Ｏ−、−ＮＨ２、−ＮＨ−、−ＣＮ、及び−ＮＯ２からなる群から選択される少なくとも１種である親水性部分と、親水性部分以外の部分である疎水性部分と、からなり、下記式（ＭＡ）で表されるＭＡ値が５．８以下である有機溶剤である。
メンテナンス液に含有される溶剤ＭＡ（即ち、ＭＡ値が５．８以下である有機溶剤）は、１種のみであってもよいし、２種以上であってもよい。
【００７８】
ＭＡ値  ＝  ７＋４．０２×ｌｏｇ（分子量Ｗ／分子量Ｏ）  …  式（ＭＡ）
式（ＭＡ）中、分子量Ｗは、親水性部分の分子量を表し、分子量Ｏは、疎水性部分の分子量を表す。
【００７９】
式（ＭＡ）における「ｌｏｇ」は、「ｌｏｇ１０」（常用対数）を意味する。
ＭＡ値は、有機溶剤一分子を、親水性部分と疎水性部分とに区分けし、両者の比に基づいて、有機溶剤の疎水性の程度を数値化したものである。
ＭＡ値が小さい程、疎水性が強くなる（即ち、親水性が弱くなる）。
溶剤ＭＡは、ＭＡ値が５．８以下であることから、ある程度疎水的な有機溶剤であるといえる。
【００８０】
上記親水性部分を構成し得る上記群中の各基の意味は以下のとおりである。
−ＯＨは、ヒドロキシエチルオキシ基、２−ヒドロキシプロピルオキシ基、及びカルボキシ基のいずれの構造中にも含まれていないヒドロキシ基を意味する。
−ＯＣＨ２ＣＨ２ＯＨは、ヒドロキシエチルオキシ基を意味する。
−ＯＣＨ２ＣＨＣＨ３ＯＨは、２−ヒドロキシプロピルオキシ基を意味する。
−ＯＣＨ２ＣＨ２−は、炭素数２以上のヒドロキシアルキルオキシ基及び炭素数３以上のアルキレンオキシ基のいずれの構造中にも含まれていないエチレンオキシ基を意味する。
−ＯＣＨ２ＣＨＣＨ３−は、炭素数３以上のヒドロキシアルキルオキシ基及び炭素数４以上のアルキレンオキシ基のいずれの構造中にも含まれていない１，２−プロピレンオキシ基を意味する。
−ＣＯＯＨは、カルボキシ基を意味する。
−ＯＣ（＝Ｏ）−は、カルボキシ基、オキシカルボニルオキシ基、及び下記−ＮＨＣ（＝Ｏ）Ｏ−のいずれにも含まれていないカルボニルオキシ基を意味する。
−ＯＣ（＝Ｏ）Ｏ−は、オキシカルボニルオキシ基を意味する。
−ＮＨＣ（＝Ｏ）Ｏ−は、ウレタン基を意味する。
−ＮＨＣ（＝Ｏ）ＮＨ−は、ウレア基を意味する。
−Ｏ−は、ヒドロキシ基、ヒドロキシエチルオキシ基、２−ヒドロキシプロピルオキシ基、エチレンオキシ基、１，２−プロピレンオキシ基、カルボキシ基、カルボニルオキシ基、オキシカルボニルオキシ基、及びウレタン基のいずれの構造中にも含まれていないエーテル基を意味する。
−ＮＨ２は、アミノ基を意味する。
−ＮＨ−は、アミノ基、ウレタン基、及びウレア基のいずれの構造中にも含まれていないイミノ基を意味する。
−ＣＮは、シアノ基を意味する。
−ＮＯ２は、ニトロ基を意味する。
【００８１】
溶剤ＭＡにおけるＭＡ値の下限は特に制限はない。
溶剤ＭＡにおけるＭＡ値の下限としては、３．０、３．５、３．７等が挙げられる。
【００８２】
メンテナンス液における溶剤ＭＡ（即ち、ＭＡ値が５．８以下である有機溶剤）の含有量は、メンテナンス液の全量に対して０．５質量％〜１０質量％である。
言うまでもないが、ここでいう溶剤ＭＡの含有量は、メンテナンス液が溶剤ＭＡを２種以上含有する場合には、２種以上の溶剤ＭＡの総含有量を意味する。
溶剤ＭＡの含有量が０．５質量％以上であることにより、インクの除去性が向上する。
溶剤ＭＡの含有量が１０質量％以下であることにより、インクの除去後吐出安定性が向上する。
ＭＡ値が５．８以下である有機溶剤の含有量は、メンテナンス液の全量に対し、好ましくは１質量％〜８質量％であり、更に好ましくは２質量％〜６質量％であり、更に好ましくは３質量％〜６質量％である。
【００８３】
溶剤ＭＡにおける親水性部分は、前述したとおり、
−ＯＨ、−ＯＣＨ２ＣＨ２ＯＨ、−ＯＣＨ２ＣＨＣＨ３ＯＨ、−ＯＣＨ２ＣＨ２−、−ＯＣＨ２ＣＨＣＨ３−、−ＣＯＯＨ、−ＯＣ（＝Ｏ）−、−ＯＣ（＝Ｏ）Ｏ−、−ＮＨＣ（＝Ｏ）Ｏ−、−ＮＨＣ（＝Ｏ）ＮＨ−、−Ｏ−、−ＮＨ２、−ＮＨ−、−ＣＮ、及び−ＮＯ２からなる群から選択される少なくとも１種である。
溶剤ＭＡにおける親水性部分として、
好ましくは、−ＯＨ、−ＯＣＨ２ＣＨ２ＯＨ、及び−ＯＣＨ２ＣＨＣＨ３ＯＨからなる群から選択される少なくとも１種であり、
より好ましくは−ＯＨである。
【００８４】
溶剤ＭＡにおける疎水性部分は、前述したとおり、溶剤ＭＡの一分子中において、親水性部分以外の部分である。
溶剤ＭＡにおける疎水性部分として、
好ましくは、炭化水素基であり、
より好ましくは、アルキル基、アルキレン基、３価の鎖状炭化水素基、４価の鎖状炭化水素基、アリール基、アラルキル基、及びアルキルアリール基からなる群から選択される少なくとも１種である。
【００８５】
ＭＡ値が５．８以下である有機溶剤は、好ましくは、モノアルコール化合物及びジアルコール化合物からなる群から選択される少なくとも１種である。
モノアルコール化合物の炭素数は、好ましくは４以上であり、より好ましくは４〜１０であり、更に好ましくは４〜８である。
ジアルコール化合物の炭素数は、好ましくは４以上であり、より好ましくは４〜１０であり、更に好ましくは４〜８である。
【００８６】
ＭＡ値５．８以下である有機溶剤がモノアルコール化合物及びジアルコール化合物からなる群から選択される少なくとも１種である場合、ＭＡ値が５．８以下である有機溶剤は、オクタノール、２−エチルヘキサノール、ヘプタノール、ヘキサノール、ペンタノール、ブタノール、２−メチル−２−ブタノール、２−エチル−１，３−ヘキサンジオール、１，８−オクタンジオール、２，２，４−トリメチル−１，３−ペンタンジオール、４−メチルベンジルアルコール、１，７−ヘプタンジオール、３−エチル−３−オキセタンメタノール、ベンジルアルコール、１，６−ヘキサンジオール、３−メトキシブタノール、及び１，５−ペンタンジオールからなる群から選択される少なくとも１種を含むことが好ましい。
ここで、オクタノール、ヘプタノール、ヘキサノール、ペンタノール、及びブタノールの各々は、全ての異性体を含む概念である。例えば、オクタノールは、１−オクタノール、２−オクタノール、３−オクタノール、及び４−オクタノールを包含する概念である。
各化合物のＭＡ値については後述する。
【００８７】
ＭＡ値が５．８以下である有機溶剤（即ち、溶剤ＭＡ）の沸点には特に制限はない。
除去性をより向上させる観点から、ＭＡ値が５．８以下である有機溶剤の沸点は、７０℃以上であることが好ましく、１００℃以上であることがより好ましい。
ＭＡ値が５．８以下である有機溶剤の沸点の上限には特に制限はないが、上限として、例えば３００℃が挙げられる。
【００８８】
溶剤ＭＡが、ＭＡ値５．８以下、沸点１００℃以上の有機溶剤を含む場合、溶剤ＭＡは、更に、ＭＡ値が５．８以下であり沸点が１００℃未満である有機溶剤を含んでも構わない。
溶剤ＭＡが、ＭＡ値５．８以下、沸点１００℃以上の有機溶剤を含む場合、ＭＡ値５．８以下、沸点１００℃以上の有機溶剤の含有量は、メンテナンス液の全量に対し、好ましくは０．５質量％〜１０質量％であり、より好ましくは１質量％〜８質量％であり、更に好ましくは２質量％〜６質量％であり、更に好ましくは３質量％〜６質量％である。
【００８９】
除去性をより向上させる観点から、溶剤ＭＡは、親水性部分及び疎水性部分からなりＭＡ値が５．０以下である有機溶剤を含むことが好ましく、親水性部分及び疎水性部分からなりＭＡ値が５．０以下である有機溶剤であることがより好ましい。
溶剤ＭＡが、親水性部分及び疎水性部分からなりＭＡ値が５．０以下である有機溶剤を含む場合、メンテナンス液は、ＭＡ値が５．０以下である有機溶剤と、ＭＡ値が５．０超５．８以下である有機溶剤と、を含有しても構わない。
溶剤ＭＡが、ＭＡ値が５．０以下である有機溶剤を含む場合、ＭＡ値が５．０以下である有機溶剤の含有量は、メンテナンス液の全量に対し、好ましくは０．５質量％〜１０質量％であり、より好ましくは１質量％〜８質量％であり、更に好ましくは２質量％〜６質量％であり、更に好ましくは３質量％〜６質量％である。
【００９０】
除去性をより向上させる観点から、溶剤ＭＡは、親水性部分及び疎水性部分からなりＭＡ値が４．８以下である有機溶剤を含むことが好ましく、親水性部分及び疎水性部分からなりＭＡ値が４．８以下である有機溶剤であることがより好ましい。
溶剤ＭＡが、親水性部分及び疎水性部分からなりＭＡ値が４．８以下である有機溶剤を含む場合、メンテナンス液は、ＭＡ値が４．８以下である有機溶剤と、ＭＡ値が４．８超５．８以下である有機溶剤と、を含有しても構わない。
溶剤ＭＡが、ＭＡ値が４．８以下である有機溶剤を含む場合、ＭＡ値が４．８以下である有機溶剤の含有量は、メンテナンス液の全量に対し、好ましくは０．５質量％〜１０質量％であり、より好ましくは１質量％〜８質量％であり、更に好ましくは２質量％〜６質量％であり、更に好ましくは３質量％〜６質量％である。
【００９１】
以下、溶剤ＭＡの具体例を、ＭＡ値及び沸点とともに示す。
但し、溶剤ＭＡは、以下の具体例には限定されない。
【００９２】
１−オクタノール（ＭＡ値３．７、沸点１８８℃）、
２−エチルヘキサノール（ＭＡ値３．７、沸点１８４℃）、
１−ヘプタノール（ＭＡ値３．９、沸点１７６℃）、
１−ヘキサノール（ＭＡ値４．２、沸点１５７℃）、
１−ペンタノール（ＭＡ値４．５、沸点１３８℃）、
２−メチル−２−ブタノール（ＭＡ値４．５、沸点１０２℃）、
２−エチル−１，３−ヘキサンジオール（ＭＡ値４．９、沸点２４４℃）、
１，８−オクタンジオール（ＭＡ値４．９、沸点２７９℃）、
１−ブタノール（ＭＡ値４．９、沸点１１８℃）、
イソブチルアルコール（ＭＡ値４．９、沸点１０８℃）、
ｓｅｃ−ブチルアルコール（ＭＡ値４．９、沸点９９．５℃）、
ｔｅｒｔ−ブチルアルコール（ＭＡ値４．９、沸点８２℃）、
２，２，４−トリメチル−１，３−ペンタンジオール（ＭＡ値４．９、沸点２３２℃）、
４−メチルベンジルアルコール（ＭＡ値３．８、沸点２１７℃）、
１，７−ヘプタンジオール（ＭＡ値５．２、沸点２５９℃）、
３−エチル−３−オキセタンメタノール（ＭＡ値５．４、沸点２５０℃（ａｔ  ７００ｍｍＨｇ）、
ベンジルアルコール（ＭＡ値４．１、沸点２０５℃）、
１，６−ヘキサンジオール（ＭＡ値５．４、沸点２５０℃）、
３−メトキシブタノール（ＭＡ値５．７、沸点１５８℃）、
１，５−ペンタンジオール（ＭＡ値５．７、沸点２４２℃）。
【００９３】
また、溶剤ＭＡの具体例としては、上述した各具体例の異性体も挙げられる。
式（ＭＡ）からみて当然であるが、各異性体間で、ＭＡ値は変化しない。
例えば、１−オクタノール、２−オクタノール、３−オクタノール、及び４−オクタノールの間では、ＭＡ値は変化しない。
【００９４】
なお、ＭＡ値５．８以下を満足しない比較溶剤としては、
１，４−ブタンジオール（ＭＡ値６．１）、
エチレングリコールモノブチルエーテル（ＭＡ値６．３）、
ジエチレングリコールモノブチルエーテル（ＭＡ値８．１）、
等が挙げられる。
【００９５】
（溶剤ＭＢ）
メンテナンス液は、溶剤ＭＢを含有する。
溶剤ＭＢは、グリセリン、エチレングリコール、ジエチレングリコール、トリエチレングリコール、テトラエチレングリコール、プロピレングリコール、ジプロピレングリコール、トリプロピレングリコール、及びテトラプロピレングリコールからなる群から選択される少なくとも１種である。
溶剤Ｂは、親水的な有機溶剤である。
メンテナンス液は、溶剤ＭＢを含有することにより、インクの除去後吐出安定性が向上する。
【００９６】
メンテナンス液における溶剤ＭＢの含有量（即ち、本開示におけるＺ質量％）は、メンテナンス液の全量に対し、好ましくは１５質量％〜８０質量％であり、より好ましくは２０質量％〜７０質量％である。
溶剤ＭＢの含有量が１５質量％以上である場合、インクの除去後吐出安定性がより向上する。
溶剤ＭＢの含有量が８０質量％以下である場合、インクの除去性がより向上する。
【００９７】
本開示において、メンテナンス液の全量に対する溶剤ＭＡの含有量をＹ質量％とし、メンテナンス液の全量に対する溶剤ＭＢの含有量をＺ質量％とした場合に、Ｙ及びＺの合計（即ち、Ｙ＋Ｚ）は、好ましくは１５以上８５以下であり、より好ましくは１６以上８３以下であり、更に好ましくは２０以上８０以下である。
Ｙ＋Ｚが１５以上である場合、インクの除去後吐出安定性がより向上する。
Ｙ＋Ｚが８５以下である場合、インクの除去性がより向上する。
【００９８】
本開示において、Ｙ及びＺの合計に対するＹの比（即ち、Ｙ／（Ｙ＋Ｚ））は、好ましくは０．０２以上０．２５以下であり、より好ましくは０．０３以上０．２１以下であり、更に好ましくは０．０５以上０．２０以下である。
Ｙ／（Ｙ＋Ｚ）が０．０２以上である場合には、インクの除去性がより向上する。
Ｙ／（Ｙ＋Ｚ）が０．２５以下である場合には、インクの除去後吐出安定性がより向上する。
【００９９】
また、インクが樹脂粒子を含有する場合において、
インクの全固形分量に対する、樹脂粒子と樹脂分散剤との合計含有量をＸ質量％とし、
メンテナンス液の全量に対する溶剤ＭＡの含有量をＹ質量％とし、
メンテナンス液の全量に対する溶剤ＭＢの含有量をＺ質量％とした場合、
Ｙ及びＺの合計に対するＸの比（即ち、Ｘ／（Ｙ＋Ｚ））は、好ましくは０．５以上４．０以下であり、より好ましくは０．６以上３．５以下であり、更に好ましくは０．７以上３．５未満である。
Ｘ／（Ｙ＋Ｚ）が０．５以上である場合、耐擦性及び除去後吐出安定性がより向上する。
Ｘ／（Ｙ＋Ｚ）が４．０以下である場合、除去後吐出安定性がより向上する。
【０１００】
（その他の有機溶剤）
メンテナンス液は、溶剤ＭＡ及び溶剤ＭＢ以外のその他の有機溶剤を少なくとも１種含有してもよい。
その他の有機溶剤については、公知の水溶性有機溶剤（例えば、国際公開第２０１３／１８００７４号の段落００３９〜００５４に記載の有機溶剤）の中から、溶剤ＭＡ及び溶剤ＭＢに該当しないものを適宜選択して用いることができる。
【０１０１】
（水）
メンテナンス液は、水を含有する。
水の含有量は、メンテナンス液の全量に対し、好ましくは１０質量％以上であり、より好ましくは１５質量％以上であり、更に好ましくは２０質量％以上であり、更に好ましくは５０質量％以上である。
水の含有量の上限は、他の成分の量にもよるが、メンテナンス液の全量に対し、好ましくは９０質量％以下であり、より好ましくは８０質量％以下である。
【０１０２】
（界面活性剤）
メンテナンス液は、界面活性剤を少なくとも１種含有する。
界面活性剤としては、下記一般式（１）で表される化合物が好ましい。
下記一般式（１）で表される化合物は、インクの乾燥物（例えばインク膜）に浸透して乾燥物の溶解性を促進する。これにより、インクの除去性がより向上する。
メンテナンス液は、界面活性剤として下記一般式（１）で表される化合物を含有する場合、含有される一般式（１）で表される化合物は、１種のみであっても２種以上であってもよい。
【０１０３】
−一般式（１）で表される化合物−
【０１０４】
【化１】
2020179301.tif 000003
【０１０５】
一般式（１）において、Ｒ１は、炭素数６〜２０の直鎖もしくは分岐のアルキル基、炭素数６〜２０の直鎖もしくは分岐のアルケニル基、又は、置換もしくは無置換のアリール基を表す。ｍは、３〜１４の整数を表す。
【０１０６】
上記Ｒ１で表されるアルキル基は、炭素数が６〜２０であり、直鎖状又は分岐状のいずれの構造でもよい。アルキル基の例としては、オクチル基、ノニル基、デシル基、ウンデシル基、ドデシル基、トリデシル基、テトラデシル基、セチル（ヘキサデシル）基、ステアリル（オクタデシル）基、ノナデシル基、イコシル基等が挙げられる。中でも、炭素数８〜１０の直鎖状又は分岐状のアルキル基が好ましく、炭素数８〜１０の直鎖のアルキル基が特に好ましい。
【０１０７】
上記Ｒ１で表されるアルケニル基は、炭素数が６〜２０であり、直鎖状又は分岐状のいずれの構造でもよい。アルケニル基の例としては、オクテニル基、ノネニル基、デセニル基、ウンデセニル基、ドデセニル基、トリデセニル基、テトラデセニル基、ヘキサデセニル基、オレイル（オクタデセニル）基、ノナデセニル基、イコセニル基等が挙げられる。中でも、炭素数８〜１０のアルケニル基が好ましい。
【０１０８】
上記Ｒ１で表される置換又は無置換のアリール基は、置換アリール基が好ましく、炭素数１０〜２０のアリール基が好ましく、炭素数１２〜１６のアリール基がより好ましい。アリール基が置換基を有する場合の置換基としては、アルキル基、アルケニル基等が好ましく、アルキル基が更に好ましく、炭素数６〜１０のアルキル基が特に好ましい。アリール基の好ましい例としては、ノニルフェニル基、オクチルフェニル基等が挙げられる。
【０１０９】
また、ｍは、３〜１４の整数を表し、中でも、インク混合時の凝集抑制という観点で、４〜８の整数が好ましく、より好ましくは５〜７の整数であり、とくに好ましくは６〜７の整数である。ｍは、アルキル基に対して付加させるエポキシの仕込み量により任意に変更することができる。
一般式（１）で表される化合物の好ましい例として、Ｒ１がデシル基であり、ｍが６〜７の整数である化合物があげられる。
【０１１０】
一般式（１）で表される化合物のＨＬＢ値は、好ましくは１０．５〜１３．８であり、より好ましくは１１．５〜１２．９である。
【０１１１】
本開示における「ＨＬＢ値」とは、下記式により算出される値である。
ＨＬＢ＝２０×（ポリエチレンオキシド基の式量）／（分子量）
【０１１２】
上記一般式（１）で表される化合物の中では、Ｒ１が炭素数８〜１０の直鎖アルキル基であり、ｍが４〜８の整数であって、ＨＬＢ値が１１．５〜１３．４である化合物が好ましく、更には、Ｒ１が炭素数１０の直鎖アルキル基であり、ｍが５〜７の整数であって、ＨＬＢ値が１１．５〜１２．９である化合物が更に好ましい。
【０１１３】
メンテナンス液中における上記一般式（１）で表される化合物の含有量としては、メンテナンス液の全量に対して、０．１質量％〜１０質量％が好ましく、０．５質量％〜５質量％がより好ましい。
【０１１４】
（塩基性化合物）
メンテナンス液は、塩基性化合物の少なくとも１種を含有してもよい。
塩基性化合物を含有することで、メンテナンス液が保管等で経時した場合に、含有成分の分解等でｐＨ低下するのを防ぐための緩衝作用を持たせることができる。
【０１１５】
塩基性化合物は、メンテナンス液のｐＨ領域においてｐＨ緩衝能を有する化合物であれば、特に限定されるものではない。
塩基性化合物としては、水に５ｍｍｏｌ／Ｌ以上の溶解度を有する化合物が好ましい。
【０１１６】
塩基性化合物としては、メンテナンス液のｐＨ領域で有効にｐＨ緩衝能を示す点で、ｐＫａ値が６．０〜８．５の化合物が好ましく、より好ましくはｐＫａ値が６．８〜８．３の化合物である。
【０１１７】
塩基性化合物は、無機化合物及び有機化合物のいずれでもよい。所望のｐＫａ値を得やすいこと、メンテナンス溶液への溶解性が良好である点から、塩基性化合物としては、塩基性有機化合物が好ましい。また、塩基性化合物は、一塩基化合物であっても多塩基化合物であってもよい。なお、塩基性有機化合物のｐＫａ値は、共役酸のｐＫａ値である。
【０１１８】
塩基性化合物としては、例えば、下記具体例が挙げられる。
・カコジル酸（ｐＫａ：６．２）
・２，２−ビス（ヒドロキシメチル）−２，２’，２”−ニトリロトリエタノール（ｐＫａ：６．５）
・ピペラジン−Ｎ，Ｎ’−ビス−（２−エタン硫酸）（ｐＫａ：６．８）
・リン酸（ｐＫａ２：６．８６）
・イミダゾール（ｐＫａ：７．０）
・Ｎ’−２−ヒドロキシエチルピペラジン−Ｎ’，２−エタン硫酸（ｐＫａ：７．６）
・Ｎ−メチルモルホリン（ｐＫａ：７．８）
・トリエタノールアミン（ｐＫａ：７．８）
・ヒドラジン（ｐＫａ：８．１１）
・トリスヒドロキシメチルアミノメタン（ｐＫａ：８．３）
【０１１９】
塩基性化合物のメンテナンス液中における含有量としては、メンテナンス液全量に対して、０．０１質量％〜１０質量％の範囲が好ましく、０．１質量％〜５質量％の範囲がより好ましい。
【０１２０】
（消泡剤）
メンテナンス液は、消泡剤を少なくとも１種含んでもよい。
消泡剤としては、例えばシリコーン系化合物、プルロニック系化合物等が挙げられ、これらの中でも、シリコーン系消泡剤を含むことがより好ましい。シリコーン系消泡剤としては、ポリシロキサン構造を有しているものが好ましく、ビックケミー・ジャパン（株）製のＢＹＫ−０２４が特に好ましい。
【０１２１】
（その他添加剤）
メンテナンス液は、上記の成分に加え、必要に応じて、例えば、褪色防止剤、乳化安定剤、浸透促進剤、紫外線吸収剤、防錆剤、防腐剤、防黴剤、ｐＨ調整剤、表面張力調整剤（ノニオン系界面活性剤、カチオン系界面活性剤、アニオン系界面活性剤、ベタイン系界面活性剤等）、粘度調整剤、特開２０１１−６３７７７号公報に記載のシリコーン系化合物等のその他の添加剤を含むことができる。
また、メンテナンス液は、既述の一般式（Ｉ）で表される化合物以外の界面活性剤を更に含んでもよい。
【０１２２】
本開示におけるメンテナンス液のｐＨは、７．０〜９．５が好ましく、より好ましくは７．５〜９．０、特に好ましくは８．０〜８．８である。
【０１２３】
メンテナンス液のｐＨが７．０以上である場合には、インクと混合した際の凝集をより抑制でき、ｐＨが９．５以下である場合は、ヘッドの撥液膜の劣化をより抑制できる。
【０１２４】
メンテナンス液の２５℃での粘度は、作業性の観点から、１ｍＰａ・ｓ以上５０ｍＰａ・ｓ以下であることが好ましく、より好ましくは１ｍＰａ・ｓ以上１０ｍＰａ・ｓ未満、更に好ましくは２ｍＰａ・ｓ以上５ｍＰａ・ｓ未満である。
粘度は、ＶＩＳＣＯＭＥＴＥＲ  ＴＶ−２２（ＴＯＫＩ  ＳＡＮＧＹＯ  ＣＯ．ＬＴＤ製）を用いて２５℃で測定される値である。
【０１２５】
メンテナンス液は、顔料を実質的に含有しないことが好ましい。
ここで、メンテナンス液が顔料を実質的に含まないとは、メンテナンス液が顔料を含有しないか、又は、メンテナンス液が顔料を含有する場合には、顔料の含有量がメンテナンス液の全量に対し、１質量％未満であることを指す。
【０１２６】
また、メンテナンス液における固形分含量（２５℃）としては、特に制限はないが、洗浄後（即ち、ノズル面からのインクの除去後）の固形物残留を防ぐ観点から、５質量％以下が好ましく、２質量％以下がより好ましい。
【０１２７】
＜前処理液＞
本開示のインクセットのインクセットは、更に、前処理液を少なくとも１種備えていてもよい。
前処理液は、インクを用いた画像記録の前に、基材上の画像が記録される側の面を前処理するための液体である。
【０１２８】
前処理液は、好ましくは、インク中の成分を凝集させる凝集剤を含有する。
凝集剤としては、多価金属化合物、有機酸、金属錯体、及び水溶性カチオン性ポリマーからなる群から選ばれる少なくとも１種が好ましい。
凝集剤は、有機酸を含むことが好ましい。
【０１２９】
（多価金属化合物）
多価金属化合物としては、周期表の第２族のアルカリ土類金属（例えば、マグネシウム、カルシウム）、周期表の第３族の遷移金属（例えば、ランタン）、周期表の第１３族からのカチオン（例えば、アルミニウム）、ランタニド類（例えば、ネオジム）の塩を挙げることができる。
これらの金属の塩としては、後述する有機酸の塩、硝酸塩、塩化物、又はチオシアン酸塩が好適である。
中でも、好ましくは、有機酸（ギ酸、酢酸、安息香酸塩など）のカルシウム塩若しくはマグネシウム塩、硝酸のカルシウム塩若しくはマグネシウム塩、塩化カルシウム、塩化マグネシウム、又は、チオシアン酸のカルシウム塩若しくはマグネシウム塩である。
多価金属化合物は、前処理液中において、少なくとも一部が多価金属イオンと対イオンとに解離していることが好ましい。
【０１３０】
（有機酸）
有機酸としては、酸性基を有する有機化合物が挙げられる。
酸性基としては、リン酸基、ホスホン酸基、ホスフィン酸基、硫酸基、スルホン酸基、スルフィン酸基、カルボキシ基等を挙げることができる。
上記酸性基は、インクの凝集速度の観点から、リン酸基又はカルボキシ基であることが好ましく、カルボキシ基であることがより好ましい。
なお、上記酸性基は、前処理液中において、少なくとも一部が解離していることが好ましい。
【０１３１】
カルボキシ基を有する有機化合物としては、ポリアクリル酸、酢酸、蟻酸、安息香酸、グリコール酸、マロン酸、リンゴ酸（好ましくは、ＤＬ−リンゴ酸）、マレイン酸、コハク酸、グルタル酸、フマル酸、クエン酸、酒石酸、フタル酸、アジピン酸、４−メチルフタル酸、乳酸、ピロリドンカルボン酸、ピロンカルボン酸、ピロールカルボン酸、フランカルボン酸、ピリジンカルボン酸、クマリン酸、チオフェンカルボン酸、ニコチン酸、等が好ましい。これらの化合物は、１種類で使用されてもよく、２種類以上併用されてもよい。
【０１３２】
カルボキシ基を有する有機化合物としては、インクの凝集速度の観点から、２価以上のカルボン酸（以下、多価カルボン酸ともいう。）が好ましい。
多価カルボン酸としては、マロン酸、リンゴ酸、マレイン酸、コハク酸、グルタル酸、アジピン酸、フマル酸、酒石酸、４−メチルフタル酸、又はクエン酸が好ましく、マロン酸、リンゴ酸、酒石酸、グルタル酸、又はクエン酸がより好ましい。
【０１３３】
有機酸は、ｐＫａが低い（例えば、１．０〜５．０）ことが好ましい。
これにより、カルボキシ基等の弱酸性の官能基で分散安定化しているインク中の顔料、ポリマー粒子などの粒子の表面電荷を、よりｐＫａの低い有機酸性化合物と接触させることにより減じ、分散安定性を低下させることができる。
【０１３４】
有機酸は、ｐＫａが低く、水に対する溶解度が高く、価数が２価以上であることが好ましく、インク中の粒子を分散安定化させている官能基（例えば、カルボキシ基等）のｐＫａよりも低いｐＨ領域に高い緩衝能を有する２価又は３価の酸性物質であることがより好ましい。
【０１３５】
（金属錯体）
金属錯体としては、金属元素として、ジルコニウム、アルミニウム、及びチタンからなる群から選択される少なくとも１種を含む金属錯体が好ましい。
金属錯体としては、配位子として、アセテート、アセチルアセトネート、メチルアセトアセテート、エチルアセトアセテート、オクチレングリコレート、ブトキシアセチルアセトネート、ラクテート、ラクテートアンモニウム塩、及びトリエタノールアミネートからなる群から選択される少なくとも１種を含む金属錯体が好ましい。
【０１３６】
金属錯体としては、様々な金属錯体が市販されており、本開示においては、市販の金属錯体を使用してもよい。また、様々な有機配位子、特に金属キレート触媒を形成し得る様々な多座配位子が市販されている。そのため、市販の有機配位子と金属とを組み合わせて調製した金属錯体を使用してもよい。
【０１３７】
（水溶性カチオン性ポリマー）
水溶性カチオン性ポリマーとしては、ポリアリルアミン、ポリアリルアミン誘導体、ポリ−２−ヒドロキシプロピルジメチルアンモニウムクロリド、ポリ（ジアリルジメチルアンモニウムクロリド）、等が挙げられる。
水溶性カチオン性ポリマーについては、特開２０１１−０４２１５０号公報（特に、段落０１５６）、特開２００７−９８６１０号公報（特に、段落００９６〜０１０８）等の公知文献の記載を適宜参照できる。
水溶性カチオン性ポリマーの市販品としては、シャロール（登録商標）ＤＣ−３０３Ｐ、シャロールＤＣ−９０２Ｐ（以上、第一工業製薬（株）製）、カチオマスター（登録商標）ＰＤ−７、カチオマスターＰＤ−３０（以上、四日市合成（株）製）、ユニセンスＦＰＡ１００Ｌ（センカ（株）製）が挙げられる。
【０１３８】
凝集剤の含有量には特に制限はない。
インクの凝集速度の観点から、前処理液の全量に対する凝集剤の含有量は、０．１質量％〜４０質量％であることが好ましく、０．１質量％〜３０質量％であることがより好ましく、１質量％〜２０質量％であることが更に好ましく、１質量％〜１０質量％であることが特に好ましい。
【０１３９】
（水）
前処理液は、水を含有することが好ましい。
水の含有量は、前処理液の全量に対し、好ましくは５０質量％以上であり、より好ましくは６０質量％以上である。
水の含有量の上限は、他の成分の量にもよるが、前処理液の全量に対し、好ましくは９０質量％以下であり、より好ましくは８０質量％以下である。
【０１４０】
（樹脂粒子）
前処理液は樹脂粒子を含んでもよい。前処理液が樹脂粒子を含むことにより、基材に対する画像の密着性がより向上する。
【０１４１】
前処理液に含有される樹脂粒子のガラス転移温度（Ｔｇ）としては、３０℃〜１２０℃が好ましく、３０℃〜８０℃がより好ましく、４０℃〜６０℃が更に好ましく、４５〜６０℃が更に好ましい。
樹脂粒子のガラス転移温度の測定方法は前述したとおりである。
【０１４２】
樹脂粒子における樹脂としては、ポリウレタン樹脂、ポリアミド樹脂、ポリウレア樹脂、ポリカーボネート樹脂、ポリオレフィン樹脂、ポリスチレン樹脂、ポリエステル樹脂、アクリル樹脂等が挙げられ、ポリエステル樹脂又はアクリル樹脂を含むことが好ましく、ポリエステル樹脂を含むことがより好ましい。
【０１４３】
また、樹脂粒子としては、アクリル樹脂粒子、ポリエステル樹脂粒子、アクリル樹脂粒子及びポリエステル樹脂粒子の混合物、又は、アクリル樹脂とポリエステル樹脂とを含む複合粒子が好ましい。
【０１４４】
樹脂粒子における樹脂は、脂環式構造又は芳香環式構造を有することが好ましく、芳香環式構造を有することがより好ましい。
脂環式構造としては、炭素数５〜１０の脂環式炭化水素構造が好ましく、シクロヘキサン環構造、ジシクロペンタニル環構造、ジシクロペンテニル環構造、又は、アダマンタン環構造が好ましい。
芳香環式構造としては、ナフタレン環又はベンゼン環が好ましく、ベンゼン環がより好ましい。
脂環式構造又は芳香環式構造の量としては、例えば、特定樹脂１００ｇあたり０．０１ｍｏｌ〜１．５ｍｏｌであることが好ましく、０．１ｍｏｌ〜１ｍｏｌであることがより好ましい。
【０１４５】
樹脂粒子における樹脂は、特定樹脂を含む粒子を後述する水分散性の樹脂粒子とすることが好ましい観点から、構造中にイオン性基を有することが好ましい。
イオン性基としては、アニオン性基であってもカチオン性基であってもよいが、導入の容易性の観点から、アニオン性基が好ましい。
アニオン性基としては、特に限定されないが、カルボキシ基、又は、スルホ基であることが好ましく、スルホ基であることがより好ましい。
イオン性基の量としては、特に限定されず、特定樹脂を含む粒子が水分散性の樹脂粒子となる量であれば好ましく使用可能であるが、例えば特定樹脂を含む粒子に含まれる樹脂１００ｇあたり０．００１ｍｏｌ〜１．０ｍｏｌであることが好ましく、０．０１ｍｏｌ〜０．５ｍｏｌであることがより好ましい。
【０１４６】
樹脂粒子における樹脂の重量平均分子量（Ｍｗ）は、１０００〜３０００００であることが好ましく、２０００〜２０００００であることがより好ましく、５０００〜１０００００であることが更に好ましい。
【０１４７】
樹脂粒子としては、水分散性の樹脂粒子であることが好ましい。
本開示において、水分散性とは、２０℃の水に撹拌後、２０℃で６０分間放置しても沈殿が確認されないことをいう。
【０１４８】
樹脂粒子の体積平均粒径は、１ｎｍ〜３００ｎｍであることが好ましく、３ｎｍ〜２００ｎｍであることがより好ましく、５ｎｍ〜１５０ｎｍであることが更に好ましい。
【０１４９】
なお、樹脂粒子としては、前述したインク中の樹脂粒子と同様のものを用いてもよい。
【０１５０】
前処理液を調製する際、樹脂粒子の水分散液の市販品を用いてもよい。
樹脂粒子の水分散液の市販品としては、ペスレジンＡ１２４ＧＰ、ペスレジンＡ６４５ＧＨ、ペスレジンＡ６１５ＧＥ、ペスレジンＡ５２０（以上、高松油脂（株）製）、Ｅａｓｔｅｋ１１００、Ｅａｓｔｅｋ１２００（以上、Eastman Chemical社製）、プラスコートＲＺ５７０、プラスコートＺ６８７、プラスコートＺ５６５、プラスコートＲＺ５７０、プラスコートＺ６９０（以上、互応化学工業（株）製）、バイロナールＭＤ１２００（東洋紡（株）製）、ＥＭ５７ＤＯＣ（ダイセルファインケム社製）等が挙げられる。
【０１５１】
樹脂粒子の含有量には特に制限はない。
前処理液の全量に対する樹脂粒子の含有量は、０．５質量％〜３０質量％であることが好ましく、１質量％〜２０質量％であることがより好ましく、１質量％〜１５質量％であることが特に好ましい。
【０１５２】
（水溶性溶剤）
前処理液は、水溶性溶剤の少なくとも１種を含むことが好ましい。
水溶性溶剤としては、公知のものを特に制限なく用いることができる。
水溶性溶剤としては、例えば、グリセリン、１，２，６−ヘキサントリオール、トリメチロールプロパン、アルカンジオール（例えば、エチレングリコール、プロピレングリコール（１，２−プロパンジオール）、１，３−プロパンジオール、１，３−ブタンジオール、１，４−ブタンジオール、２−ブテン−１，４−ジオール、２−エチル−１，３−ヘキサンジオール、２−メチル−２，４−ペンタンジオール、１，２−オクタンジオール、１，２−ヘキサンジオール、１，２−ペンタンジオール、４−メチル−１，２−ペンタンジオール等）、ポリアルキレングリコール（例えば、ジエチレングリコール、トリエチレングリコール、テトラエチレングリコール、ペンタエチレングリコール、ジプロピレングリコール、ポリオキシエチレンポリオキシプロピレングリコール等）などの多価アルコール；
ポリアルキレングリコールエーテル（例えば、ジエチレングリコールモノアルキルエーテル、トリエチレングリコールモノアルキルエーテル、トリプロピレングリコールモノアルキルエーテル、ポリオキシプロピレングリセリルエーテル等）などの多価アルコールエーテル；
特開２０１１−４２１５０号公報の段落０１１６に記載の、糖類、糖アルコール類、ヒアルロン酸類、炭素原子数１〜４のアルキルアルコール類、グリコールエーテル類、２−ピロリドン、及びＮ−メチル−２−ピロリドン；
等が挙げられる。
中でも、成分の転写の抑制の観点から、多価アルコール、又は、多価アルコールエーテルが好ましく、アルカンジオール、ポリアルキレングリコール、又は、ポリアルキレングリコールエーテルがより好ましい。
【０１５３】
（界面活性剤）
前処理液は、界面活性剤の少なくとも１種を含んでもよい。
界面活性剤は、表面張力調整剤又は消泡剤として用いることができる。表面張力調整剤又は消泡剤としては、ノニオン性界面活性剤、カチオン性界面活性剤、アニオン性界面活性剤、ベタイン界面活性剤等が挙げられる。中でも、インクの凝集速度の観点から、ノニオン性界面活性剤又はアニオン性界面活性剤が好ましい。
【０１５４】
界面活性剤としては、特開昭５９−１５７６３６号公報の第３７〜３８頁及びリサーチディスクロージャーＮｏ．３０８１１９（１９８９年）に界面活性剤として挙げた化合物も挙げられる。また、特開２００３−３２２９２６号、特開２００４−３２５７０７号、特開２００４−３０９８０６号の各公報に記載のフッ素（フッ化アルキル系）系界面活性剤、シリコーン系界面活性剤等も挙げられる。
【０１５５】
例えば、前処理液が消泡剤としての界面活性剤を含む場合、消泡剤としての界面活性剤の含有量は、前処理液の全量に対し、０．０００１質量％〜１質量％が好ましく、０．００１質量％〜０．１質量％がより好ましい。
【０１５６】
（その他の成分）
前処理液は、必要に応じ、上記以外のその他の成分を含んでいてもよい。
前処理液に含有され得るその他の成分としては、固体湿潤剤、コロイダルシリカ、無機塩、褪色防止剤、乳化安定剤、浸透促進剤、紫外線吸収剤、防腐剤、防黴剤、ｐＨ調整剤、粘度調整剤、防錆剤、キレート剤、水溶性カチオン性ポリマー以外の水溶性高分子化合物（例えば、特開２０１３−００１８５４号公報の段落００２６〜００８０に記載された水溶性高分子化合物）、等の公知の添加剤が挙げられる。
【０１５７】
（前処理液の物性）
インクの凝集速度の観点から、前処理液の２５℃におけるｐＨは０．１〜３．５であることが好ましい。
前処理液のｐＨが０．１以上であると、基材のザラツキがより低減され、画像部の密着性がより向上する。
前処理液のｐＨが３．５以下であると、凝集速度がより向上し、基材の表面上におけるインクによるドット（インクドット）の合一がより抑制され、画像のザラツキがより低減される。
前処理液の２５℃におけるｐＨは、０．２〜２．０がより好ましい。ここでいう前処理液の２５℃におけるｐＨの測定条件は、前述したインクの２５℃におけるｐＨの測定条件と同様である。
【０１５８】
前処理液が凝集剤を含む場合、前処理液の粘度としては、インクの凝集速度の観点から、０．５ｍＰａ・ｓ〜１０ｍＰａ・ｓの範囲が好ましく、１ｍＰａ・ｓ〜５ｍＰａ・ｓの範囲がより好ましい。
ここでいう前処理液の粘度の測定条件は、前述したインクの粘度の測定条件と同様である。
【０１５９】
前処理液の２５℃における表面張力としては、６０ｍＮ／ｍ以下であることが好ましく、２０ｍＮ／ｍ〜５０ｍＮ／ｍであることがより好ましく、３０ｍＮ／ｍ〜４５ｍＮ／ｍであることが更に好ましい。
ここでいう前処理液の表面張力の測定条件は、前述したインクの表面張力の測定条件と同様である。
【０１６０】
〔画像記録方法〕
本開示の画像記録方法は、本開示のインクセットが用いられ、
インクジェットヘッドのノズル面から、本開示のインクセットにおけるインクを吐出することにより、基材上に上記インクを付与して画像を記録する工程（以下、「画像記録工程」ともいう）と、
インクジェットヘッドに付着した、上記インク及び上記インクの乾燥物の少なくとも一方を、本開示のインクセットにおけるメンテナンス液を用いて除去する工程（以下、「除去工程」ともいう）と、
を含む。
本開示の画像記録方法は、必要に応じ、その他の工程を含んでもよい。
【０１６１】
また、画像記録工程において、インクは、基材の表面に直接付与されることには限定されない。インクは、例えば、基材上に記録された他の画像上、又は、基材上に付与された他の液体（例えば、前処理液）上に付与されてもよい。
【０１６２】
本開示の画像記録方法は、本開示のインクを用いた画像記録方法である。
従って、本開示の画像記録方法は、乾燥性に優れるインクを用いるにもかかわらず、インクの除去性に優れ、しかも、インクの除去後吐出安定性にも優れる。
【０１６３】
＜基材＞
本開示の画像記録方法における基材としては特に限定されず、公知の基材を使用することができる。
基材としては、例えば、紙基材、樹脂（例えば、ポリエチレン、ポリプロピレン、ポリスチレン等）がラミネートされた紙基材、樹脂基材、金属板（例えば、アルミニウム、亜鉛、銅等の金属の板）、上述した金属がラミネートされ又は蒸着された紙基材、上述した金属がラミネートされ又は蒸着された樹脂基材、等が挙げられる。
【０１６４】
基材として、好ましくは非浸透性基材である。
非浸透性基材とは、ＡＳＴＭ試験法のＡＳＴＭ Ｄ５７０で吸水率（質量％、２４ｈｒ．）が０．２未満である基材を指す。
【０１６５】
非浸透性基材としては特に制限はないが、樹脂基材が好ましい。
樹脂基材としては、特に制限はなく、例えば熱可塑性樹脂の基材が挙げられる。
樹脂基材としては、例えば、熱可塑性樹脂を、シート状又はフィルム状に成形した基材が挙げられる。
樹脂基材としては、ポリプロピレン、ポリエチレンテレフタレート、ナイロン、ポリエチレン、又はポリイミドを含む基材が好ましい。
【０１６６】
樹脂基材は、透明な樹脂基材であっても、着色された樹脂基材であってもよい。
ここで、透明とは、波長４００ｎｍ〜７００ｎｍの可視光の透過率が、８０％以上（好ましくは９０％以上）であることを意味する。
【０１６７】
樹脂基材の形状は、特に限定されないが、シート状の樹脂基材であることが好ましく、巻き取りによってロールを形成可能なシート状の樹脂基材であることがより好ましい。
樹脂基材の厚さとしては、１０μｍ〜２００μｍが好ましく、１０μｍ〜１００μｍがより好ましい。
【０１６８】
樹脂基材は、表面エネルギーを向上させる観点から、表面処理がなされていてもよい。
表面処理としては、コロナ処理、プラズマ処理、フレーム処理、熱処理、摩耗処理、光照射処理（ＵＶ処理）、火炎処理等が挙げられるが、これらに限定されるものではない。
【０１６９】
＜画像記録工程＞
画像記録工程は、インクをインクジェットヘッドから吐出することにより、基材上に上記インクを付与して画像を記録する工程である。
インクジェットヘッドからのインクの吐出方式としては、例えば、静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、インクを加熱して気泡を形成し、生じた圧力を利用するサーマルインクジェット（バブルジェット（登録商標））方式等を適用できる。
また、インクジェットヘッドからのインクの吐出方式として、例えば、特開昭５４−５９９３６号公報に記載の方法で、熱エネルギーの作用を受けたインクが急激な体積変化を生じ、この状態変化による作用力によって、インクをノズルから吐出させる方式も適用できる。
また、インクジェットヘッドからのインクの吐出方式として、特開２００３−３０６６２３号公報の段落番号００９３〜０１０５に記載の方式も適用できる。
【０１７０】
インクジェットヘッドの方式としては、短尺のシリアルヘッドを、基材の幅方向に走査させながら記録を行なうシャトル方式と、基材の１辺の全域に対応して記録素子が配列されているラインヘッドを用いたライン方式と、がある。
ライン方式では、記録素子の配列方向と交差する方向に基材を走査させることで基材の全面に画像記録を行なうことができる。ライン方式では、シャトル方式における、短尺ヘッドを走査するキャリッジ等の搬送系が不要となる。また、ライン方式では、シャトル方式と比較して、キャリッジの移動と基材との複雑な走査制御が不要になり、基材だけが移動する。このため、ライン方式によれば、シャトル方式と比較して、画像記録の高速化が実現される。
【０１７１】
インクの付与は、３００ｄｐｉ以上（より好ましくは６００ｄｐｉ、更に好ましくは８００ｄｐｉ）の解像度を有するインクジェットヘッドを用いて行うことが好ましい。ここで、ｄｐｉは、ｄｏｔ  ｐｅｒ  ｉｎｃｈの略であり、１ｉｎｃｈ（１インチ）は２．５４ｃｍである。
【０１７２】
インクジェットヘッドのノズルから吐出されるインクの液滴量としては、高精細な画像を得る観点から、１ｐＬ（ピコリットル）〜１０ｐＬが好ましく、１．５ｐＬ〜６ｐＬがより好ましい。
また、画像のムラ、連続階調のつながりを改良する観点から、異なる液適量を組み合わせて吐出することも有効である。
【０１７３】
画像記録工程では、基材上に付与されたインクを加熱乾燥させて画像を得てもよい。
加熱乾燥を行うための手段としては、ヒータ等の公知の加熱手段、ドライヤ等の公知の送風手段、及び、これらを組み合わせた手段が挙げられる。
インクの加熱乾燥を行うための方法としては、例えば、
基材のインクが付与された面とは反対側からヒータ等で熱を与える方法、
基材のインクが付与された面に温風又は熱風をあてる方法、
基材のインクが付与された面又はインクが付与された面とは反対側から、赤外線ヒータで熱を与える方法、
これらの複数を組み合わせた方法、
等が挙げられる。
【０１７４】
加熱乾燥時の加熱温度は、５５℃以上が好ましく、６０℃以上がより好ましく、６５℃以上が特に好ましい。加熱温度の上限には特に制限はないが、上限としては、例えば１００℃が挙げられ、９０℃が好ましい。
インクの加熱乾燥の時間には特に制限はないが、３秒〜６０秒が好ましく、５秒〜６０秒がより好ましく、１０秒〜４５秒が特に好ましい。
【０１７５】
また、インクの付与前に、あらかじめ基材を加熱してもよい。
加熱温度としては、適宜設定すればよいが、基材の温度を２０℃〜５０℃とすることが好ましく、２５℃〜４０℃とすることがより好ましい。
【０１７６】
＜インク除去工程＞
インク除去工程は、インクジェットヘッドにおけるインクの吐出面（即ち、インクジェットヘッドのノズル面）に付着したインクを除去する工程である。
インク除去工程において、インクジェットヘッドのノズル面からインクを除去する方法としては、液体を用いて除去する方法、布、紙、ワイパーブレード等によって除去する方法、これらを組み合わせた方法、等が挙げられる。
ノズル面からインクを除去するための液体としては、水を含有する液体が挙げられ、より具体的には、水、水溶性有機溶剤、水と水溶性有機溶剤とを含む混合液、等が挙げられる。
水と水溶性有機溶剤とを含む混合液としては、水と水溶性有機溶剤と界面活性剤とを含むインクジェットヘッド用メンテナンス液（例えば、特許第５８１９２０６号公報に記載のインクジェット記録用メンテナンス液）が挙げられる。
【０１７７】
ノズル面からインクを、液体を用いて除去する場合、好ましくは、ノズル面に液体を付与する。
ノズル面への液体の付与量は、例えば１ｇ／ｍ２〜１００ｇ／ｍ２である。
【０１７８】
ノズル面への液体の付与は、例えば、インクジェット法による吐出、ローラを用いた塗布、噴霧等によって行うことができる。
また、ノズル面への液体の付与の方法としては、例えば特開２０１１−７３２９５号及び特開２０１１−７３３３９号等の公報に記載の水頭差を利用した方法を適用してもよい。
【０１７９】
ノズル面からインクを除去するための好ましい除去方法としては、
ワイパーブレードを用いてノズル面を擦って（ワイピングして）インクを掻き落とす方法；
風圧又は液圧等によってインクを取り除く方法；
布又は紙によってインクを払拭する方法；
等が挙げられる。これらの方法は、ノズル面に液体を付与して行ってもよい。
中でも、布又は紙によってインクを払拭する方法が好ましい。
布又は紙によってインクを払拭する方法としては、例えば、特開２０１０−２４１１２７号公報により、払拭部材の交換頻度を低減し装置をコンパクトにする方法を適用してもよい。
【０１８０】
ワイパーブレードの材質としては、弾性を有するゴムが好ましい。
具体的な材質としては、ブチルゴム、クロロプレンゴム、エチレンプロピレンゴム、シリコーンゴム、ウレタンゴム、ニトリルゴム等が挙げられる。ワイパーブレードの撥インク性の観点から、フッ素樹脂等によりコーティングを施したワイパーブレードを用いてもよい。
【０１８１】
＜前処理液を付与する工程＞
本開示の画像記録方法は、上述した画像記録工程の前に、基材上に、インク中の成分を凝集させる凝集剤を含有する前処理液を付与する工程（以下、「前処理液付与工程」ともいう）を含んでいてもよい。
この場合、画像記録工程では、基材の前処理液が付与された面の少なくとも一部の上に、インクを付与して画像を記録する。
【０１８２】
前処理液付与工程を含む態様の画像記録方法は、前処理液を備える態様のインクセットを用いて実施してもよいし、前処理液を備えない態様のインクセットと、前処理液と、を用いて実施してもよい。
いずれの場合においても、前処理液の好ましい態様は、前述のインクセットの項に示したとおりである。
【０１８３】
本開示の画像記録方法が前処理液付与工程を含む場合、凝集剤が、基材上でインク中の成分（例えば、樹脂（Ｂ）等）を凝集させる。これにより、画像記録の高速化が実現される。更に、画像の耐擦性がより向上する。
【０１８４】
基材への前処理液の付与は、塗布法、インクジェット法、浸漬法などの公知の方法を適用して行うことができる。
塗布法としては、バーコーター（例えばワイヤーバーコーター）、エクストルージョンダイコーター、エアードクターコーター、ブレードコーター、ロッドコーター、ナイフコーター、スクイズコーター、リバースロールコーター、グラビアコーター、フレキソコーター等を用いた公知の塗布法が挙げられる。
インクジェット法の詳細については、上述した画像記録工程に適用され得るインクジェット法と同様である。
【０１８５】
また、前処理液付与工程において、前処理液の付与前に基材を加熱してもよい。
加熱温度としては、基材の温度を２０℃〜５０℃とすることが好ましく、２５℃〜４０℃とすることがより好ましい。
【０１８６】
前処理液付与工程では、前処理液の付与後であって、上述の画像記録工程の前に、前処理液を加熱乾燥させてもよい。
前処理液の加熱乾燥を行うための手段としては、ヒータ等の公知の加熱手段、ドライヤ等の公知の送風手段、及び、これらを組み合わせた手段が挙げられる。
前処理液の加熱乾燥を行うための方法としては、例えば、
基材の前処理液が付与された面とは反対側からヒータ等で熱を与える方法、
基材の前処理液が付与された面に温風又は熱風をあてる方法、
基材の前処理液が付与された面又は前処理液が付与された面とは反対側から、赤外線ヒータで熱を与える方法、
これらの複数を組み合わせた方法、
等が挙げられる。
【０１８７】
前処理液の加熱乾燥時の加熱温度は、３５℃以上が好ましく、４０℃以上がより好ましい。
加熱温度の上限には特に制限はないが、上限としては、１００℃が好ましく、９０℃がより好ましく、７０℃が更に好ましい。
加熱乾燥の時間には特に制限はないが、０．５秒〜６０秒が好ましく、０．５秒〜２０秒がより好ましく、０．５秒〜１０秒が特に好ましい。
【実施例】
【０１８８】
以下、本開示の実施例を示すが、本開示は以下の実施例には限定されない。なお、特に断りがない限り、「部」および「％」は質量基準である。【０１８９】
〔実施例１〕
メンテナンス液、インク、及び前処理液をそれぞれ調製し、メンテナンス液、インク、及び前処理液を含むインクセットを準備した。
以下、詳細を示す。【０１９０】
＜メンテナンス液の調製＞
下記組成中の各成分を混合し、下記組成を有するメンテナンス液を調製した。【０１９１】
（メンテナンス液の組成）
・１−ヘキサノール（以下、「１−ＨｅｘＯＨ」ともいう）（溶剤ＭＡ）…  ３質量％
・ジエチレングリコール（以下、「ＤＥＧ」ともいう）（溶剤ＭＢ）…  ４０質量％
・イミダゾール（ｐＫａ＝７．０、塩基性化合物）…  ０．５質量％
・スノーテックスＸＳ（日産化学（株）製、コロイダルシリカ）…  ０．２質量％
・ＰＥＧ（６）モノデシルエーテル（構造を以下に示す）…  ３．０質量％
・イオン交換水…  全体で１００質量％とした場合の残量【０１９２】
【化２】
2020179301.tif 000004
【０１９３】
＜インクの調製＞
（樹脂分散剤Ｄ−１の合成）
以下に示すようにして樹脂分散剤Ｄ−１を合成した。
攪拌機、冷却管を備えた１０００ｍｌの三口フラスコに、メチルエチルケトン８８ｇを加えて窒素雰囲気下で７２℃に加熱し、ここに、メチルエチルケトン５０ｇにジメチル２，２’−アゾビスイソブチレート０．８５ｇ、ベンジルメタクリレート６０ｇ、メタクリル酸１０ｇ、及びメチルメタクリレート３０ｇを溶解させた溶液を３時間かけて滴下した。滴下終了後、更に１時間反応させた後、メチルエチルケトン２ｇにジメチル２，２’−
アゾビスイソブチレート０．４２ｇを溶解させた溶液を加え、７８℃に昇温して４時間加熱した。得られた反応溶液を大過剰量のヘキサンに２回再沈殿させ、析出した樹脂を乾燥した。このようにして、ベンジルメタクリレート／メチルメタクリレート／メタクリル酸共重合体（＝６０／３０／１０［質量比］）である樹脂分散剤Ｄ−１を９６ｇ得た。
得られた共重合体の組成は、１Ｈ−ＮＭＲで確認し、ＧＰＣによりポリスチレン換算で求めた重量平均分子量（Ｍｗ）は４４，６００であった。さらに、ＪＩＳ規格（ＪＩＳＫ００７０：１９９２）に記載の方法により酸価を求めたところ、６５．２ｍｇＫＯＨ／ｇであった。【０１９４】
（顔料分散液Ｍの調製）
Ｃ．Ｉ．ピグメントレッド１２２（大日精化工業（株）製）（４部）と、上記のようにして得た樹脂分散剤Ｄ−１（３部）と、メチルエチルケトン（４２部）と、１ＮのＮａＯＨ水溶液（５．５部）と、イオン交換水（８７．２部）とを混合し、ビーズミルにより０．１ｍｍφジルコニアビーズを用いて、２５００ｒｐｍで６時間分散した。得られた分散液をメチルエチルケトンが充分に留去できるまで、５５℃で減圧濃縮し、更に一部の水を除去した後、高速遠心冷却機７５５０（久保田製作所社製）を用いて、８０００ｒｐｍで３０分間遠心処理（５０ｍＬ遠心菅を使用）を行ない、沈殿物を除去し、上澄み液を回収した。
以上により、顔料分散液Ｍを得た。
顔料分散液Ｍの吸光度スペクトルを測定し、そこから顔料濃度を求めたところ、１０．２質量％であった。また、顔料分散液Ｍ中に分散されている顔料粒子の平均粒径は、１３０ｎｍであった。【０１９５】
（樹脂粒子Ｐ１の調製）
撹拌機、温度計、還流冷却管、及び窒素ガス導入管を備えた２リットル三口フラスコに、メチルエチルケトン５６０．０ｇを仕込んで８７℃まで昇温した。次いで反応容器内の還流状態を保ちながら（以下、反応終了まで還流状態を保った）、反応容器内のメチルエチルケトンに対し、メチルメタクリレート２２０．４ｇ、イソボルニルメタクリレート３０１．６ｇ、メタクリル酸５８．０ｇ、メチルエチルケトン１０８ｇ、及び「Ｖ−６０１」（富士フイルム和光純薬（株）製の重合開始剤；ジメチル２，２’−アゾビス（２−メチルプロピオネート））２．３２ｇからなる混合溶液を、２時間で滴下が完了するように等速で滴下した。滴下完了後、１時間撹拌した後に、この１時間撹拌後の溶液に対し、下記工程（１）の操作を行った。
工程（１）  …  「Ｖ−６０１」１．１６ｇ及びメチルエチルケトン６．４ｇからなる溶液を加え、２時間撹拌を行った。【０１９６】
続いて、上記工程（１）の操作を４回繰り返し、次いで、さらに「Ｖ−６０１」１．１６ｇ及びメチルエチルケトン６．４ｇからなる溶液を加えて３時間撹拌を続けた（ここまでの操作を、「反応」とする）。
反応終了後、溶液の温度を６５℃に降温し、イソプロパノール１６３．０ｇを加えて放冷することにより、メチルメタクリレート／イソボルニルメタクリレート／メタクリル酸（＝３８／５２／１０［質量比］）共重合体を含む重合溶液（固形分濃度４１．０％）を得た。
上記共重合体は、重量平均分子量（Ｍｗ）が６３０００であり、酸価が６５．１（ｍｇＫＯＨ／ｇ）であった。【０１９７】
次に、得られた重合溶液３１７．３ｇ（固形分濃度４１．０質量％）を秤量し、ここに、イソプロパノール４６．４ｇ、２０％無水マレイン酸水溶液１．６５ｇ（水溶性酸性化合物、共重合体に対してマレイン酸として０．３質量％相当）、及び２モル／ＬのＮａＯＨ水溶液４０．７７ｇを加え、反応容器内の液体の温度を７０℃に昇温した。
次に、７０℃に昇温された溶液に対し、蒸留水３８０ｇを１０ｍｌ／分の速度で滴下し、水分散化を行った（分散工程）。
その後、減圧下、反応容器内の液体の温度を７０℃で１．５時間保つことにより、イソプロパノール、メチルエチルケトン、及び蒸留水を合計で２８７．０ｇ留去した（溶剤除去工程）。得られた液体に対し、プロキセルＧＸＬ（Ｓ）（アーチ・ケミカルズ・ジャパン（株）製）を０．２７８ｇ（ポリマー固形分に対してベンゾイソチアゾリン−３−オンとして４４０ｐｐｍ）添加した。
得られた液体を、１μｍのフィルターでろ過し、ろ液を回収することにより、固形分濃度２６．５質量％の樹脂粒子Ｐ１の水分散液を得た。
樹脂粒子Ｐ１のガラス転移温度Ｔｇ（℃）は１２０℃であり、体積平均粒径は１０ｎｍであった。【０１９８】
（インクの調製）
下記組成中の、マゼンタ顔料、樹脂分散剤Ｄ−１及び樹脂粒子Ｐ１以外の成分と、顔料分散液Ｍと、樹脂粒子Ｐ１の水性分散物と、を用い、下記組成を有するインク（詳細には、マゼンタインク）を調製した。【０１９９】
−インクの組成−
・Ｃ．Ｉ．ピグメントレッド１２２（マゼンタ顔料）…  ３．６質量％
・樹脂分散剤Ｄ−１…  ２．５質量％
・樹脂粒子Ｐ１…  ５質量％
・プロピレングリコール（ＰＧ；沸点１８８℃）（富士フイルム和光純薬（株）製）…  ２０質量％
・プロピレングリコールモノメチルエーテル（ＰＭ：沸点１２１℃）（富士フイルム和光純薬（株）製）…  ５質量％
・オルフィンＥ１０１０（日信化学工業（株）製、界面活性剤）…  １質量％
・スノーテックスＸＳ（日産化学（株）製、コロイダルシリカ）…  ０．３質量％（固形分量として０．０６質量％）
・イオン交換水…  全体で１００質量％とした場合の残量【０２００】
＜前処理液の調製＞
下記組成の前処理液を調製した。【０２０１】
−前処理液の組成−
・凝集剤（富士フイルム和光純薬（株）製のグルタル酸；有機酸）…  ４質量％
・樹脂粒子（高松油脂（株）製の「ペスレジンＡ６１５ＧＥ」（アクリル樹脂とポリエステル樹脂とを含む複合粒子）…  樹脂粒子の固形分量として８質量％
・１，２−プロパンジオール（富士フイルム和光純薬（株）製）（水溶性溶剤）…  １０質量％
・消泡剤（モメンティブ・パフォーマンス・マテリアルズ・ジャパン合同会社製、ＴＳＡ−７３９（１５質量％）、エマルジョン型シリコーン消泡剤）…  消泡剤の固形分量として０．０１質量％
・オルフィンＥ１０１０（日信化学（株）製）（界面活性剤）…  ０．１質量％
・水…  全体で１００質量％となる残量【０２０２】
＜評価＞
上述した、メンテナンス液、インク、及び前処理液からなるインクセットを用い、以下の評価を実施した。結果を表１に示す。【０２０３】
＜除去性＞
以下のようにして、除去性（即ち、インクジェットヘッドのノズル面からのインクの除去性）を評価した。
まず、インクジェットヘッドのノズル面を模したシリコンプレートとして、シリコンウエハー（アズワン社製のシリコンウエハー「４−Ｐ−１」）を５ｃｍ角にカットしたシリコンプレートを準備した。
次に、このシリコンプレート上に、上記インクを１０μＬ滴下し、インクが滴下されたシリコンプレートを、恒温チャンバー内において温度４０℃の条件で１時間保管し、保管後、恒温チャンバーから取り出した。
次に、上記メンテナンス液１ｍＬをしみ込ませたコットン織布（テックスワイプ社製のテックスワイプＴＸ３０４）を用い、４Ｎの荷重を加えた状態で、シリコンプレート上のインクを拭き取る操作（以下、「拭き取り操作」とする）を繰り返し施した。
拭き取り操作を繰り返し施す間に、シリコンプレート上のインクの除去状態を目視で観察し、下記評価基準に従い、除去性を評価した。
下記評価基準において、除去性に最も優れるランクは「５」である。【０２０４】
−除去性の評価基準−
５：  拭き取り操作３回以内に、プレート上のインクが全て除去された。
４：  拭き取り操作４回以上６回以内に、プレート上のインクが全て除去された。
３：  拭き取り操作７回以上９回以内に、プレート上のインクが全て除去された。
２：  拭き取り操作１０回以上１２回以内に、プレート上のインクが全て除去された。
１：  拭き取り操作１３回以上でも、プレート上のインクの一部が残存していた。【０２０５】
＜画像の耐擦性＞
（画像記録）
上述した、インクセットのうち、インク及び前処理液を用いて画像記録を行った。
長尺状の基材を連続搬送するための搬送系と、基材に前処理液を塗布するためのワイヤーバーコーターと、基材上の前処理液が付与された面にインクを付与するためのインクジェットヘッドと、を備えたインクジェット記録装置を準備した。
また、基材としては、非浸透性基材である、ポリエチレンテレフタレート（ＰＥＴ）基材（フタムラ化学社製「ＦＥ２００１」（厚さ２５μｍ、幅５００ｍｍ、長さ２０００ｍ）；以下、「非浸透性基材Ａ」とする）を準備した。【０２０６】
インクジェット記録装置を用い、非浸透性基材Ａを６３５ｍｍ／秒で連続搬送させながら、以下のようにして、マゼンタ色のベタ画像を記録した。
非浸透性基材Ａ上に上記前処理液を、ワイヤーバーコーターによって約１．７ｇ／ｍ２となるように塗布し、次いで５０℃で２秒間乾燥させた。
次に、非浸透性基材Ａの前処理液が塗布された面に、上記インクを以下の付与条件にてベタ画像状に付与し、付与されたインクを、８０℃で３０秒間乾燥させることにより、マゼンタ色のベタ画像を記録した。
前処理液の乾燥方法及びインクの乾燥方法は、いずれも温風乾燥とした。【０２０７】
−インクの付与条件−
インクジェットヘッド：１２００ｄｐｉ／２０ｉｎｃｈ幅ピエゾフルラインヘッド（ここで、ｄｐｉは、dot per inchの略であり、１ ｉｎｃｈは２．５４ｃｍである）
インクジェットヘッドからのインク吐出量：４．０ｐＬ
駆動周波数：３０ｋＨｚ（基材の搬送速度：６３５ｍｍ／秒）【０２０８】
（画像の耐擦性の評価）
非浸透性基材Ａに記録された上記ベタ画像の上に、王子製紙（株）製の一般紙「ＯＫトップコートマットＮ」（坪量１２７．９ｇ／ｍ２）を重ね、２００ｇの加重をかけて１０往復擦過した。
１往復終了ごとにベタ画像を目視で観察し、下記の評価基準に基づいて画像の耐擦性を評価した。
下記評価基準において、画像の耐擦性に最も優れるランクは「５」である。【０２０９】
−画像の耐擦性の評価基準−
５：  １０回往復の擦過後において、画像に全く傷が発生しない。
４：  １０回往復の擦過後において画像の若干の傷が確認されるが、画像全体の外観には影響しない程度である。
３：  ８往復以上１０往復以下の擦過により、画像全体の外観に影響する程度の傷が発生する。
２：  ５往復以上７往復以下の擦過により、画像全体の外観に影響する程度の傷が発生する。
１：  １往復以上４往復以下の擦過により、画像全体の外観に影響する程度の傷が発生する。【０２１０】
＜除去後吐出安定性＞
上記画像の耐擦性の評価に用いた画像記録装置を用い、以下の評価（ｉ）〜（iii）を実施し、これらの評価の合否に基づき、除去後吐出安定性（即ち、ノズル面からインクを除去した後の吐出安定性）を評価した。【０２１１】
評価（ｉ）：インクジェットヘッドからインクを４５分間連続吐出した。この間、全ノズルからインクを吐出していることを確認した。吐出終了直後、インクジェットヘッドのノズル面にメンテナンス液を付与し、ワイピング（即ち、インクの除去。以下同じ。）を１回実施した。実施後、インクジェットヘッドからインクを再度吐出し、吐出ノズル数をカウントした。
全ノズル数及びワイピング後の吐出ノズル数に基づき、下記式により、ワイピング後（即ち、インク除去後）のインク吐出率を求めた。
ワイピング後のインク吐出率（％）＝（ワイピング後の吐出ノズル数）／（全ノズル数）×１００
ワイピング後のインク吐出率が９０％以上の場合を合格とした。【０２１２】
評価（ii）：インクジェットヘッドからインクを５分間連続吐出した。この間、全ノズルからインクを吐出していることを確認した。吐出終了後、３０分間インクの吐出を休止した。休止後、インクジェットヘッドのノズル面にメンテナンス液を付与し、ワイピングを１回実施した。実施後、インクジェットヘッドからインクを再度吐出し、吐出ノズル数をカウントした。
全ノズル数及びワイピング後の吐出ノズル数に基づき、上述した式により、ワイピング後のインク吐出率を求めた。
ワイピング後のインク吐出率が９０％以上の場合を合格とした。【０２１３】
評価（iii）：インクジェットヘッドからインクを５分間連続吐出した。この間、全ノズルからインクを吐出していることを確認した。吐出終了直後、インクジェットヘッドのノズル面にメンテナンス液を付与し、ワイピングを１回実施し、実施後、４５分間放置した。４５分間の放置後、インクジェットヘッドからインクを再度吐出し、吐出ノズル数をカウントした。
全ノズル数及びワイピング後の吐出ノズル数に基づき、上述した式により、ワイピング後のインク吐出率を求めた。
ワイピング後のインク吐出率が９０％以上の場合を合格とした。【０２１４】
以下の評価（ｉ）〜（iii）の合否の結果から、下記評価基準に従い、除去後吐出安定性を評価した。
下記評価基準において、除去後吐出安定性に最も優れるランクは「５」である。【０２１５】
−除去後吐出安定性の評価基準−
５：評価（ｉ）〜（iii）の３つとも合格であり、且つ、３つとも、インク吐出率９５％以上である。
４：評価（ｉ）〜（iii）の３つとも合格である（但し、評点「５」に該当する場合を除く）。
３：評価（ｉ）〜（iii）の２つが合格である。
２：評価（ｉ）〜（iii）の１つのみが合格である。
１：評価（ｉ）〜（iii）の３つとも不合格である。【０２１６】
＜レイテンシー＞
上記画像の耐擦性の評価に用いた画像記録装置を用い、インクをドット画像状に付与したこと以外は、耐擦性の評価におけるマゼンタベタ画像と同様にして、ドット画像を形成した。得られたドット画像の形状及び大きさを確認し、初期のドットの形状及び大きさとした。
その後、画像記録装置内の環境を、温度２５℃、湿度３０％に保ち、３０分間画像記録を停止した。
停止後、再度画像記録を開始し、基材の搬送方向に１０ピクセル置きにドット画像を記録し、何発目のドットで、初期のドットの形状及び大きさに戻るかを確認し、下記評価基準に従い、レイテンシーを評価した。ここで、１ピクセルは、２１．２μｍである。
下記評価基準において、レイテンシーに最も優れるランクは「５」である。【０２１７】
−レイテンシーの評価基準−
５：１発目のドットから、初期のドットの形状及び大きさと差がない。
４：２〜４発目のドットで、初期のドットの形状及び大きさに戻る。
３：５〜１０発目のドットで、初期のドットの形状及び大きさに戻る。
２：１１〜３０発目のドットで、初期のドットの形状及び大きさに戻る。
１：３１発目のドットでも、初期のドットの形状及び大きさに戻らない。【０２１８】
〔実施例２〜２１、比較例１〜５〕
メンテナンス液及びインク中の各成分の組み合わせを、表１に示すように変更したこと以外は実施例１と同様の操作を行った。
結果を表１に示す。【０２１９】
−表１の説明−
・インク中の各成分の量は、インクの全量に対するその成分の含有量（質量％）を意味し、メンテナンス液中の各成分の量は、メンテナンス液の全量に対するその成分の含有量（質量％）を意味する。
・インク中の「その他の固形分」とは、マゼンタ顔料、界面活性剤、及びコロイダルシリカ（固形分）を意味する。その他の固形分の量を変更した実施例では、マゼンタ顔料、界面活性剤、及びコロイダルシリカ（固形分）の質量比を変えずに、これら全体の量（即ち、その他の固形分の量）を変化させた。
・インク中の「ＰＧ＋ＰＭ」は、プロピレングリコール（ＰＧ；沸点１８８℃）（１５質量％）及びプロピレングリコールモノメチルエーテル（ＰＭ：沸点１２１℃）（５質量％）の組み合わせを意味し、「ＰＧ＋ＯＭ」は、プロピレングリコール（ＰＧ；沸点１８８℃）（１５質量％）及びプロピレングリコールモノエチルエーテル（ＯＭ；沸点１３３℃）（５質量％）の組み合わせを意味する。
・樹脂分散剤Ｄ−２は、樹脂分散剤Ｄ−１の合成に対し、ベンジルアクリレートを同質量のフェノキシエチルアクリレートに変更した例である。【０２２０】
・樹脂粒子Ｐ２は、以下のようにして合成した樹脂粒子である。
攪拌機及び冷却管を備えた１０００ｍｌの三口フラスコに、ドデシルベンゼンスルホン酸ナトリウム（６２質量％水溶液、東京化成工業社製）３．０ｇ及び水３７６ｇを加え、窒素雰囲気下で９０℃に加熱した。加熱された三口フラスコ中の混合溶液に、水２０ｇに２−アクリルアミド−２−メチルプロパンスルホン酸ナトリウムの５０質量％水溶液（Ａｌｄｒｉｃｈ社製）１１．０ｇを溶解した溶液Ａと、メタクリル酸ｎブチル（富士フイルム和光純薬工業社製）７．５ｇ、メタクリル酸２−エチルヘキシル（富士フイルム和光純薬工業社製）２７．５ｇ、及びスチレン（富士フイルム和光純薬工業社製）９．５ｇを混合した溶液Ｂと、水４０ｇに過硫酸ナトリウム（富士フイルム和光純薬工業社製）６．０ｇを溶解した溶液Ｃと、を３時間かけて同時に滴下した。滴下終了後、さらに３時間反応させることにより、樹脂粒子Ｐ２の粒子の水分散液（樹脂粒子Ｐ２の固形分量：１０．１質量％）５００ｇを合成した。
水分散液中の樹脂粒子Ｐ２の粒子の体積平均粒子径は４５ｎｍであり、ガラス転移温度は２０℃であった。また、樹脂粒子Ｐ２の重量平均分子量は、３２０００であった。【０２２１】
・有機溶剤種の略称は以下のとおりである。
１−ＨｅｘＯＨ：  １−ヘキサノール（沸点１５７℃）
１−ＰｅｎＯＨ：  １−ペンタノール（沸点１３８℃）
１−ＢｕＯＨ：  １−ブタノール（沸点１１８℃）
２Ｅｔｈｙｌ−１，３ＨｅｘａｎｄｉＯＨ：  ２−エチル−１，３−ヘキサンジオール（沸点２４４℃）
１，７−ＨｅｐｄｉＯＨ：  １，７−ヘプタンジオール（沸点２５９℃）
ＢｚＯＨ：  ベンジルアルコール（沸点２０５℃）
ＢｕＯＭｅ：  メチルブチルエーテル（沸点７０℃）
１，４−ＢｕｄｉＯＨ：  １，４−ブタンジオール（沸点２３０℃）
Ｓ−ＢｕＯＨ：  ｓｅｃ−ブチルアルコール（沸点９９．５℃）
ＤＥＧ：  ジエチレングリコール（沸点２４５℃）
ＤＰＧ：  ジプロピレングリコール（沸点２３２℃）
ＤＥＧｍＢＥ：  ジエチレングリコールモノブチルエーテル（沸点２３０℃）
ＰＧ：  プロピレングリコール（沸点１８８℃）
ＰＭ：  プロピレングリコールモノメチルエーテル（沸点１２１℃）
ＯＭ：  プロピレングリコールモノエチルエーテル（沸点１３３℃）【０２２２】
【表１】
2020179301.tif 000005
【０２２３】
表１に示すように、顔料、樹脂分散剤、及び水を含有し、沸点２１０℃超の有機溶剤の含有量が１質量％未満であるインクと、溶剤ＭＡ、溶剤ＭＢ、及び水を含有するメンテナンス液と、を備え、溶剤ＭＡは、ＭＡ値が５．８以下である有機溶剤であり、溶剤ＭＢは、グリセリン、エチレングリコール、ジエチレングリコール、トリエチレングリコール、テトラエチレングリコール、プロピレングリコール、ジプロピレングリコール、トリプロピレングリコール、及びテトラプロピレングリコールからなる群から選択される少なくとも１種であり、溶剤ＭＡの含有量が、メンテナンス液の全量に対し、０．５質量％〜１０質量％であるインクセットを用いた各実施例では、ノズル面からのインクの除去性及び除去後吐出安定性に優れていた。また、各実施例では、画像の耐擦性、及び、レイテンシーにも優れていた。【０２２４】
各実施例に対し、メンテナンス液が溶剤ＭＡを含有しない比較例１では、インクの除去性が低下した。
メンテナンス液が、溶剤ＭＡの代わりに、ＭＡ値が５．８超である比較溶剤（１，４−ＢｕｄｉＯＨ）を含有する比較例２では、インクの除去性が低下した。
溶剤ＭＡの含有量が、メンテナンス液の全量に対し、０．５質量％未満である比較例３では、インクの除去性が低下した。
メンテナンス液が溶剤ＭＢを含有しない比較例４では、除去後吐出安定性が低下した。
溶剤ＭＡの含有量が、メンテナンス液の全量に対し、１０質量％超である比較例５では、除去後吐出安定性が低下した。【０２２５】
実施例５及び６の結果から、Ｘ（即ち、インクの全固形分量に対する、樹脂粒子と樹脂分散剤との合計含有量をＸ質量％とした場合のＸ）が５０以上である場合（実施例５）、耐擦性がより向上することがわかる。
実施例１及び７の結果から、Ｘが８０未満である場合（実施例１）、インクの除去性がより向上することがわかる。【０２２６】
実施例８及び９の結果から、Ｙ／（Ｙ＋Ｚ）が０．０５以上である場合（実施例８）、除去性がより向上することがわかる。
実施例１２及び１３の結果から、Ｙ／（Ｙ＋Ｚ）が０．２０以下である場合（実施例１２）、除去後吐出安定性がより向上することがわかる。【０２２７】
実施例９及び１１の結果から、Ｘ／（Ｙ＋Ｚ）が０．７以上である場合（実施例９）、除去後吐出安定性及び耐擦性がより向上することがわかる。
実施例１２及び１３の結果から、Ｘ／（Ｙ＋Ｚ）が３．５未満である場合（実施例１２）、除去後吐出安定性がより向上することがわかる。
【国際調査報告】
2020179301.tif 000006
2020179301.tif 000007
2020179301.tif 000008
2020179301.tif 000009
2020179301.tif 000010